(57)【要約】【課題】従来のテトラカルボン酸二無水物を原料とする配向膜を用いた液晶表示素子は、電圧保持率が低下しやすい、残像が発生し易い、ラビング時の押込み強度や加熱時の温度の影響によりプレチルト角が変化し易いなどの問題点があり、また従来のテトラカルボン酸二無水物には製造時に特別な装置が必要であるものもあった。本発明はこれらの問題点を考慮して、電圧保持率および残留ＤＣの問題が改善された液晶表示素子用の液晶配向剤を得ることができ、しかも容易に合成できる新規なテトラカルボン酸二無水物の提供を目的とする。【解決手段】式（Ｉ）で表されるテトラカルボン酸二無水物。式（Ｉ）において、ｐおよびｑは独立して０または１であり、これらの合計は１または２である。2007145805.tif 000075【選択図】なし【特許請求の範囲】
【請求項１】
式（Ｉ）で表されるテトラカルボン酸二無水物：
2007145805.tif 000062
式（Ｉ）において、ｐおよびｑは独立して０または１であり、これらの合計は１または２である。
【請求項２】
ｐとｑの合計が１である、請求項１に記載のテトラカルボン酸二無水物。
【請求項３】
式（Ｉ）で表されるテトラカルボン酸二無水物またはこのテトラカルボン酸二無水物とその他のテトラカルボン酸二無水物との混合物とジアミンとを反応させて得られるポリアミック酸およびその誘導体から選択される少なくとも１つのポリマーを含有する液晶配向剤：
2007145805.tif 000063
ここに、ｐおよびｑは独立して０または１であり、これらの合計は１または２である。
【請求項４】
ジアミンが、式（II）〜式（VIII）のそれぞれで表される化合物の群から選択される少なくとも１つのジアミンまたはこの（これらの）ジアミンとその他のジアミンとの混合物である、請求項３に記載の液晶配向剤：
2007145805.tif 000064
ここに、ｎは１〜１２の整数であり；Ｇ１は独立して単結合、−Ｏ−、−Ｓ−、−Ｓ−Ｓ−、−ＳＯ２−、−ＣＯ−、−ＣＯ−ＮＨ−、−ＮＨ−ＣＯ−、−Ｃ（ＣＨ３）２−、−Ｃ（ＣＦ３）２−、−（ＣＨ２）ｍ−、−Ｏ−（ＣＨ２）ｍ−Ｏ−、または−Ｓ−（ＣＨ２）ｍ−Ｓ−であって、ｍは１〜１２の整数であり；Ｇ２は独立して単結合、−Ｏ−、−Ｓ−、−ＣＯ−、−Ｃ（ＣＨ３）２−、−Ｃ（ＣＦ３）２−または炭素数１〜３のアルキレンであり；シクロヘキサン環およびベンゼン環の任意の水素は、フッ素または−ＣＨ3で置き換えられていてもよく；そして、シクロヘキサン環またはベンゼン環に対するアミノ基の結合位置は、Ｇ１またはＧ２の結合位置を除く任意の位置である。
【請求項５】
ジアミンが、側鎖構造を有するジアミンの少なくとも１つまたはこの（これらの）ジアミンとその他のジアミンとの混合物である、請求項３または４に記載の液晶配向剤。
【請求項６】
側鎖構造を有するジアミンが、式（Ｘ）〜式（XIV）のそれぞれで表される化合物の群から選択されるジアミンである、請求項５に記載の液晶配向剤：
2007145805.tif 000065
ここに、Ｇ３は単結合、−Ｏ−、−ＣＯＯ−、−Ｏ−ＣＯ−、−ＣＯ−、−ＣＯ−ＮＨ−または−（ＣＨ２）ｍ−であって、ｍは１〜１２の整数であり；Ｒ１は炭素数３〜２０のアルキル、フェニル、ステロイド骨格を有する基または式（Ｘ−ａ）で表される基であり；このアルキルにおいて、任意の水素はフッ素で置き換えられてもよく、そして任意の−ＣＨ2−は−Ｏ−、−ＣＨ＝ＣＨ−または−Ｃ≡Ｃ−で置き換えられてもよく；このフェニルの水素は、−Ｆ、−ＣＨ３、−ＯＣＨ３、−ＯＣＨ２Ｆ、−ＯＣＨＦ２または−ＯＣＦ３で置き換えられてもよく；そして、ベンゼン環へのアミノ基の結合位置は任意である：
2007145805.tif 000066
ここに、Ｒ２は水素、フッ素、炭素数１〜２０のアルキル、炭素数１〜２０のフッ素置換アルキル、炭素数１〜２０のアルコキシ、−ＣＮ、−ＯＣＨ２Ｆ、−ＯＣＨＦ２または−ＯＣＦ３であり；Ｇ４、Ｇ５およびＧ６は結合基であって、これらは独立して単結合、−Ｏ−、−ＣＯＯ−、−Ｏ−ＣＯ−、−ＣＯ−ＮＨ−、−ＣＨ＝ＣＨ−または炭素数１〜１２のアルキレンであり；Ａ１、Ａ２およびＡ３は環であって、これらは独立して１，４−フェニレン、１，４−シクロへキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルであり；すべての環において、任意の水素はフッ素または−ＣＨ３で置き換えられてもよく；ａ、ｂおよびｃは独立して０〜２の整数であって、これらの合計は１〜５であり；ａ、ｂまたはｃが２であるとき、２つの結合基は同じであっても異なってもよく、そして２つの環は同じであっても異なってもよい：
2007145805.tif 000067
式（XI）および式（XII）において、Ｒ３は独立して水素または−ＣＨ３であり、Ｒ４は独立して水素、炭素数１〜２０のアルキル、または炭素数２〜２０のアルケニルであり；Ｇ７は独立して単結合、−ＣＯ−または−ＣＨ2−であり；式（XII）におけるベンゼン環の１つの水素は、炭素数１〜２０のアルキルまたはフェニルで置き換えられてもよく；そして、環を構成するいずれかの炭素原子に結合位置が固定されていない基は、その結合位置が任意であることを示す：
2007145805.tif 000068
式（XIII）および式（XIV）において、Ｒ５は水素または炭素数１〜２０のアルキルであって、このアルキルにおける任意の−ＣＨ2−は、−Ｏ−、−ＣＨ＝ＣＨ−または−Ｃ≡Ｃ−で置き換えられてもよく；Ｒ６は炭素数６〜２２のアルキルであり、そしてＲ７は水素または炭素数１〜２２のアルキルであり；Ｇ８は−Ｏ−または炭素数１〜６のアルキレンであり；Ａ４は１，４−フェニレンまたは１，４−シクロヘキシレンであり、Ｇ９は単結合または炭素数１〜３のアルキレンであり、そしてｄは０または１であり；そして、ベンゼン環へのアミノ基の結合位置は任意である。
【請求項７】
式（II）〜式（VIII）のそれぞれで表される化合物の群から選択される少なくとも１つのジアミンまたはこの（これらの）ジアミンとその他のジアミンとの混合物とテトラカルボン酸二無水物（Ｔ１）とを反応させて得られるポリアミック酸およびその誘導体から選択される少なくとも１つのポリマー、並びに側鎖構造を有するジアミンの少なくとも１つまたはこの（これらの）ジアミンとその他のジアミンとの混合物とテトラカルボン酸二無水物（Ｔ２）とを反応させて得られるポリアミック酸およびその誘導体から選択される少なくとも１つのポリマーを含有する液晶配向剤であって、テトラカルボン酸二無水物（Ｔ１）とテトラカルボン酸二無水物（Ｔ２）の少なくとも一方が、式（Ｉ）で表されるテトラカルボン酸二無水物またはこのテトラカルボン酸二無水物とその他のテトラカルボン酸二無水物との混合物であることを特徴とする液晶配向剤：
2007145805.tif 000069
ここに、ｐおよびｑは独立して０または１であり、これらの合計は１または２である：
2007145805.tif 000070
ここに、ｎは１〜１２の整数であり；Ｇ１は独立して単結合、−Ｏ−、−Ｓ−、−Ｓ−Ｓ−、−ＳＯ２−、−ＣＯ−、−ＣＯ−ＮＨ−、−ＮＨ−ＣＯ−、−Ｃ（ＣＨ３）２−、−Ｃ（ＣＦ３）２−、−（ＣＨ２）ｍ−、−Ｏ−（ＣＨ２）ｍ−Ｏ−、または−Ｓ−（ＣＨ２）ｍ−Ｓ−であって、ｍは１〜１２の整数であり；Ｇ２は独立して単結合、−Ｏ−、−Ｓ−、−ＣＯ−、−Ｃ（ＣＨ３）２−、−Ｃ（ＣＦ３）２−または炭素数１〜３のアルキレンであり；シクロヘキサン環およびベンゼン環の任意の水素は、フッ素または−ＣＨ3で置き換えられていてもよく；そして、シクロヘキサン環またはベンゼン環に対するアミノ基の結合位置は、Ｇ１またはＧ２の結合位置を除く任意の位置である。
【請求項８】
側鎖構造を有するジアミンが、式（Ｘ）〜式（XIV）のそれぞれで表される化合物の群から選択されるジアミンである、請求項７に記載の液晶配向剤：
2007145805.tif 000071
ここに、Ｇ３は単結合、−Ｏ−、−ＣＯＯ−、−Ｏ−ＣＯ−、−ＣＯ−、−ＣＯ−ＮＨ−または−（ＣＨ２）ｍ−であって、ｍは１〜１２の整数であり；Ｒ１は炭素数３〜２０のアルキル、フェニル、ステロイド骨格を有する基または式（Ｘ−ａ）で表される基であり；このアルキルにおいて、任意の水素はフッ素で置き換えられてもよく、そして任意の−ＣＨ2−は−Ｏ−、−ＣＨ＝ＣＨ−または−Ｃ≡Ｃ−で置き換えられてもよく；このフェニルの水素は、−Ｆ、−ＣＨ３、−ＯＣＨ３、−ＯＣＨ２Ｆ、−ＯＣＨＦ２または−ＯＣＦ３で置き換えられてもよく；そして、ベンゼン環へのアミノ基の結合位置は任意である：
2007145805.tif 000072
ここに、Ｒ２は水素、フッ素、炭素数１〜２０のアルキル、炭素数１〜２０のフッ素置換アルキル、炭素数１〜２０のアルコキシ、−ＣＮ、−ＯＣＨ２Ｆ、−ＯＣＨＦ２または−ＯＣＦ３であり；Ｇ４、Ｇ５およびＧ６は結合基であって、これらは独立して単結合、−Ｏ−、−ＣＯＯ−、−Ｏ−ＣＯ−、−ＣＯ−ＮＨ−、−ＣＨ＝ＣＨ−または炭素数１〜１２のアルキレンであり；Ａ１、Ａ２およびＡ３は環であって、これらは独立して１，４−フェニレン、１，４−シクロへキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルであり；すべての環において、任意の水素はフッ素または−ＣＨ３で置き換えられてもよく；ａ、ｂおよびｃは独立して０〜２の整数であって、これらの合計は１〜５であり；ａ、ｂまたはｃが２であるとき、２つの結合基は同じであっても異なってもよく、そして２つの環は同じであっても異なってもよい：
2007145805.tif 000073
式（XI）および式（XII）において、Ｒ３は独立して水素または−ＣＨ３であり、Ｒ４は独立して水素、炭素数１〜２０のアルキル、または炭素数２〜２０のアルケニルであり；Ｇ７は独立して単結合、−ＣＯ−または−ＣＨ2−であり；式（XII）におけるベンゼン環の１つの水素は、炭素数１〜２０のアルキルまたはフェニルで置き換えられてもよく；そして、環を構成するいずれかの炭素原子に結合位置が固定されていない基は、その結合位置が任意であることを示す：
2007145805.tif 000074
式（XIII）および式（XIV）において、Ｒ５は水素または炭素数１〜２０のアルキルであって、このアルキルにおける任意の−ＣＨ2−は、−Ｏ−、−ＣＨ＝ＣＨ−または−Ｃ≡Ｃ−で置き換えられてもよく；Ｒ６は炭素数６〜２２のアルキルであり、そしてＲ７は水素または炭素数１〜２２のアルキルであり；Ｇ８は−Ｏ−または炭素数１〜６のアルキレンであり；Ａ４は１，４−フェニレンまたは１，４−シクロヘキシレンであり、Ｇ９は単結合または炭素数１〜３のアルキレンであり、そしてｄは０または１であり；そして、ベンゼン環へのアミノ基の結合位置は任意である。
【請求項９】
請求項３〜８のいずれか１項に記載の液晶配向剤を塗布し、加熱することによって形成される液晶配向膜。
【請求項１０】
請求項９に記載の液晶配向膜を有する液晶表示素子。
【請求項１１】
対向配置された一対の基板であってその一方または双方に電極が配置されている基板、これらの基板のそれぞれの対向している面に形成された液晶配向膜およびこれらの基板に挟持された液晶層を有する液晶表示素子であって、この液晶配向膜が請求項９に記載の液晶配向膜である液晶表示素子。
【請求項１２】
請求項１に記載の式（Ｉ）で表されるテトラカルボン酸二無水物またはこのテトラカルボン酸二無水物とその他のテトラカルボン酸二無水物との混合物とジアミンとを反応させて得られるポリアミック酸。
【請求項１３】
請求項１に記載の式（Ｉ）で表されるテトラカルボン酸二無水物またはこのテトラカルボン酸二無水物とその他のテトラカルボン酸二無水物との混合物とジアミンとを反応させて得られるポリアミック酸の誘導体。
【発明の詳細な説明】
【技術分野】
【０００１】
本発明は、新規なテトラカルボン酸二無水物、これを原料の一部として反応させて得られるポリアミック酸を含有する液晶配向剤、およびこの液晶配向剤から形成される液晶配向膜を有する液晶表示素子に関する。
【背景技術】
【０００２】
液晶表示素子は、ノートパソコンやデスクトップパソコンのモニターをはじめ、ビデオカメラのビューファインダー、投写型のディスプレイなどの様々な液晶表示装置に使われており、最近ではテレビとしても用いられるようになってきた。さらに、光プリンターヘッド、光フーリエ変換素子、ライトバルブなどのオプトエレクトロニクス関連素子としても利用されている。従来の液晶表示素子としては、ネマチック液晶を用いた表示素子が主流であり、１）９０度ツイストしたＴＮ（Ｔｗｉｓｔｅｄ  Ｎｅｍａｔｉｃ）型液晶表示素子、２）通常１８０度以上ツイストしたＳＴＮ（Ｓｕｐｅｒ  Ｔｗｉｓｔｅｄ  Ｎｅｍａｔｉｃ）型液晶表示素子、３）薄膜トランジスタを使用したいわゆるＴＦＴ（Ｔｈｉｎ  Ｆｉｌｍ  Ｔｒａｎｓｉｓｔｏｒ）型液晶表示素子が実用化されている。
【０００３】
これらの液晶表示素子は画像が適正に視認できる視野角が狭く、斜め方向から見たときに、輝度やコントラストの低下および中間調での輝度反転を生じるという欠点を有している。近年、この視野角の問題については、１）光学補償フィルムを用いたＴＮ-ＴＦＴ型液晶表示素子、２）垂直配向と光学補償フィルムを用いたＶＡ（Ｖｅｒｔｉｃａｌ  Ａｌｉｇｎｍｅｎｔ）型液晶表示素子、３）垂直配向と突起構造物の技術を併用したＭＶＡ（Ｍｕｌｔｉ  Ｄｏｍａｉｎ  Ｖｅｒｔｉｃａｌ  Ａｌｉｇｎｍｅｎｔ）型液晶表示素子、または４）横電界方式のＩＰＳ（Ｉｎ−Ｐｌａｎｅ  Ｓｗｉｔｃｈｉｎｇ）型液晶表示素子、５）ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）型液晶表示素子、６）光学補償ベンド（Ｏｐｔｉｃａｌｌｙ  Ｃｏｍｐｅｎｓａｔｅｄ  Ｂｅｎｄ、またはＯｐｔｉｃａｌｌｙ  ｓｅｌｆ−Ｃｏｍｐｅｎｓａｔｅｄ  Ｂｉｒｅｆｒｉｎｇｅｎｃｅ：ＯＣＢ）型液晶表示素子などの技術により改良されて、実用化されまたは検討されている。
【０００４】
液晶表示素子の技術の発展は、単にこれらの駆動方式や素子構造の改良のみならず、表示素子に使用される構成部材の改良によっても達成されている。表示素子に使用される構成部材のなかでも、特に液晶配向膜は、液晶表示素子の表示品位に係わる重要な要素の一つであり、表示素子の高品質化に伴って液晶配向膜の役割が年々重要になってきている。
【０００５】
液晶配向膜は、液晶配向剤から調製される。現在、主として用いられている液晶配向剤は、ポリアミック酸または可溶性のポリイミドを有機溶剤に溶解させた溶液である。このような溶液を基板に塗布した後、加熱などの手段により成膜してポリイミド系配向膜を形成する。ポリアミック酸以外の種々の液晶配向剤も検討されているが、耐熱性、耐薬品性（耐液晶性）、塗布性、液晶配向性、電気特性、光学特性、表示特性等の点から、ほとんど実用化されていない。
【０００６】
液晶表示素子の表示品位を向上させるために液晶配向膜に要求される重要な特性として、電圧保持率および残留ＤＣが挙げられる。電圧保持率が低いと、フレーム期間中に液晶にかかる電圧が低下し、結果として輝度が低下して正常な諧調表示に支障をきたす。一方、残留ＤＣが大きいと、電圧印加後に電圧をＯＦＦにしたにもかかわらず消去されるべき像が残ってしまう、いわゆる「残像」が発生する。
【０００７】
前記の問題を解決する試みとして、最近ではいくつかの方法が提案されている。
１）液晶配向膜を形成させるための、物性の異なる２以上のポリアミド酸を組み合わせて含むポリアミド酸組成物が知られている（特許文献１および２）。
２）ポリアミド酸およびポリアミドを含むポリマー成分と溶剤とを含有するワニス組成物が知られている（特許文献３）。
３）物性の異なる２以上のポリアミド酸およびポリアミド、ならびに溶剤を含有するワニス組成物が知られている。（特許文献４）。
４）特定の構造を有するジアミン化合物を用いて合成されるポリアミド酸などを含むワニス組成物が知られている（特許文献５）。
しかしながら、これらの先行技術によっては、電圧保持率および残留ＤＣの問題が十分には解決されていない。
【０００８】
さらに、液晶配向膜を形成させるための、ポリアミック酸もしくは可溶性のポリイミドの原料として使用されているテトラカルボン酸二無水物として、下記の式（Ａ）および（Ｂ）が一般的に知られている。式（Ｃ）に示すような化合物も検討されている（特許文献６）。
2007145805.tif 000002
【０００９】
しかしながら、上記式（Ａ）のテトラカルボン酸二無水物を出発原料として得られた配向膜を用いた液晶表示素子では、電圧保持率が低下しやすく、そして残像が発生し易い。式（Ｂ）のテトラカルボン酸二無水物を出発原料として得られた配向膜を用いた液晶表示素子では、電圧保持率が高く、残像が発生し難いが、ラビング時の押込み強度や加熱時の温度の影響によりプレチルト角が変化し易い。式（Ｃ）のテトラカルボン酸二無水物の場合は、合成反応にオゾンを使用するため、製造時に特別な装置が必要であるなど製造方法に問題があった。
【００１０】
【特許文献１】特開平１１−１９３３４５号公報
【特許文献２】特開平１１−１９３３４７号公報
【特許文献３】ＷＯ  ００／６１６８４パンフレット
【特許文献４】ＷＯ  ０１／０００７３３パンフレット
【特許文献５】特開２００２−１６２６３０公報
【特許文献６】特開昭５８−１０９４７９号公報
【発明の開示】
【発明が解決しようとする課題】
【００１１】
上記状況を考慮して、電圧保持率および残留ＤＣの問題が改善された液晶表示素子用の液晶配向剤を得ることができ、しかも容易に合成できる新規なテトラカルボン酸二無水物、この酸二無水物を出発原料の１つとして使用し、ジアミンと反応させて得られる液晶配向剤、およびそれを用いて形成される液晶配向膜を備えた液晶表示素子の開発が望まれている。
【課題を解決するための手段】
【００１２】
本発明者らは、前記課題を解決するべく鋭意研究を行い、ポリアミック酸の原料として有用な特定のテトラカルボン酸二無水物を見いだした。このテトラカルボン酸二無水物またはこれを含むテトラカルボン酸二無水物の混合物とジアミンとを反応させて得られるポリアミック酸またはその誘導体を用いて液晶配向剤とするとき、この液晶配向剤から作成された液晶配向膜は、これを有する液晶表示素子に、例えば良好な電圧保持率、顕著な残留ＤＣ低減効果などを付与することができる。この液晶配向膜の他の特徴の例は、ラビングによる配向処理を行っても膜が削られにくいこと、ラビングの押し込み強度に依らずに、安定したプレチルト角を液晶分子に与えることなどである。本発明のテトラカルボン酸二無水物は、特別な反応装置を用いなくても、容易に合成することができる。さらに、本発明の液晶配向剤を使用して作製された液晶配向膜は、その原料であるポリアミック酸を適宜選択することにより、種々の表示駆動方式の液晶表示素子に適切に適用されることができる。
【００１３】
本発明のテトラカルボン酸二無水物は次の［１］項で示される。
［１］  式（Ｉ）で表されるテトラカルボン酸二無水物：
2007145805.tif 000003
式（Ｉ）において、ｐおよびｑは独立して０または１であり、これらの合計は１または２である。
【発明の効果】
【００１４】
本発明の効果は、例えば、電圧保持率が高く、かつ残留ＤＣが抑制されている、種々の駆動方式の液晶表示素子を提供することができること、本発明の液晶配向剤が、ラビングによる配向処理を行っても膜が削れにくく、ラビングの押し込み強度に依らず安定したプレチルト角を液晶分子に与えることができる液晶配向膜を形成すること、本発明のテトラカルボン酸二無水物は特別な反応装置を必要とせず容易に合成できることなどである。
【発明を実施するための最良の形態】
【００１５】
まず最初に、本発明で用いる用語について説明する。基の修飾語として用いる「任意の」は、位置だけでなく個数についても任意であることを示す。そして、任意のＡがＢ、ＣまたはＤで置き換えられてもよいという表現は、１つのＡがＢ、ＣまたはＤで置き換えられてもよいという意味と、複数のＡのどれもがＢ、ＣおよびＤのいずれか１つで置き換えられてもよいという意味とに加えて、Ｂで置き換えられるＡ、Ｃで置き換えられるＡ、およびＤで置き換えられるＡの少なくとも２つが混在してもよいという意味を有する。例えば、任意の−ＣＨ２−が−Ｏ−または−ＣＨ＝ＣＨ−で置き換えられてもよいアルキルには、アルキル、アルケニル、アルキルオキシアルキル、アルキルオキシアルケニル、アルケニルオキシアルキルなどが含まれる。なお、本発明においては、連続する２つの−ＣＨ２−が−Ｏ−で置き換えられて−Ｏ−Ｏ−になることは好ましくない。特に断らずにアルキルと記述するときは、直鎖アルキルと分岐アルキルの両方を含むアルキルを意味する。アルケニル、アルキレンおよびアルケニレンについても同様である。例えば、ブチルはｎ−ブチル、２−メチルプロピルおよび１，１−ジメチルエチルのいずれであってもよい。以下の説明では、式（Ｉ）で表されるテトラカルボン酸二無水物を化合物（Ｉ）で示し、式（II）で表されるジアミンを化合物（II）で示すことがある。他の式で表される化合物についても同様の簡略化法を適用することがある。
【００１６】
本発明は前記の［１］項と次の［２］〜［１３］項とで構成される。
［２］  ｐとｑの合計が１である、［１］項に記載のテトラカルボン酸二無水物。
【００１７】
［３］  式（Ｉ）で表されるテトラカルボン酸二無水物またはこのテトラカルボン酸二無水物とその他のテトラカルボン酸二無水物との混合物とジアミンとを反応させて得られるポリアミック酸およびその誘導体から選択される少なくとも１つのポリマーを含有する液晶配向剤：
2007145805.tif 000004
ここに、ｐおよびｑは独立して０または１であり、これらの合計は１または２である。
【００１８】
［４］  ジアミンが、式（II）〜式（VIII）のそれぞれで表される化合物の群から選択される少なくとも１つのジアミンまたはこの（これらの）ジアミンとその他のジアミンとの混合物である、［３］項に記載の液晶配向剤：
2007145805.tif 000005
ここに、ｎは１〜１２の整数であり；Ｇ１は独立して単結合、−Ｏ−、−Ｓ−、−Ｓ−Ｓ−、−ＳＯ２−、−Ｃ−Ｏ−−ＣＯ−ＮＨ−、−−ＮＨ−ＣＯ−、−Ｃ（ＣＨ３）２−、−Ｃ（ＣＦ３）２−、−（ＣＨ２）ｍ−、−Ｏ−（ＣＨ２）ｍ−Ｏ−、または−Ｓ−（ＣＨ２）ｍ−Ｓ−であって、ｍは１〜１２の整数であり；Ｇ２は独立して単結合、−Ｏ−、−Ｓ−、−ＣＯ−、−Ｃ（ＣＨ３）２−、−Ｃ（ＣＦ３）２−または炭素数１〜３のアルキレンであり；シクロヘキサン環およびベンゼン環の任意の水素は、フッ素または−ＣＨ3で置き換えられていてもよく；そして、シクロヘキサン環またはベンゼン環に対するアミノ基の結合位置は、Ｇ１またはＧ２の結合位置を除く任意の位置である。
【００１９】
［５］  ジアミンが、側鎖構造を有するジアミンの少なくとも１つまたはこの（これらの）ジアミンとその他のジアミンとの混合物である、［３］項または［４］項に記載の液晶配向剤。
【００２０】
［６］  側鎖構造を有するジアミンが、式（Ｘ）〜式（XIV）のそれぞれで表される化合物の群から選択されるジアミンである、［５］項に記載の液晶配向剤：
2007145805.tif 000006
ここに、Ｇ３は単結合、−Ｏ−、−ＣＯＯ−、−−Ｏ−ＣＯ−、−Ｃ−Ｏ−−ＣＯ−ＮＨ−または−（ＣＨ２）ｍ−であって、ｍは１〜１２の整数であり；Ｒ１は炭素数３〜２０のアルキル、フェニル、ステロイド骨格を有する基または式（Ｘ−ａ）で表される基であり；このアルキルにおいて、任意の水素はフッ素で置き換えられてもよく、そして任意の−ＣＨ2−は−Ｏ−、−ＣＨ＝ＣＨ−または−Ｃ≡Ｃ−で置き換えられてもよく；このフェニルの水素は、−Ｆ、−ＣＨ３、−ＯＣＨ３、−ＯＣＨ２Ｆ、−ＯＣＨＦ２または−ＯＣＦ３で置き換えられてもよく；そして、ベンゼン環へのアミノ基の結合位置は任意である：
2007145805.tif 000007
ここに、Ｒ２は水素、フッ素、炭素数１〜２０のアルキル、炭素数１〜２０のフッ素置換アルキル、炭素数１〜２０のアルコキシ、−ＣＮ、−ＯＣＨ２Ｆ、−ＯＣＨＦ２または−ＯＣＦ３であり；Ｇ４、Ｇ５およびＧ６は結合基であって、これらは独立して単結合、−Ｏ−、−ＣＯＯ−、−−Ｏ−ＣＯ−、−−ＣＯ−ＮＨ−、−ＣＨ＝ＣＨ−または炭素数１〜１２のアルキレンであり；Ａ１、Ａ２およびＡ３は環であって、これらは独立して１，４−フェニレン、１，４−シクロへキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルであり；すべての環において、任意の水素はフッ素または−ＣＨ３で置き換えられてもよく；ａ、ｂおよびｃは独立して０〜２の整数であって、これらの合計は１〜５であり；ａ、ｂまたはｃが２であるとき、２つの結合基は同じであっても異なってもよく、そして２つの環は同じであっても異なってもよい：
2007145805.tif 000008
式（XI）および式（XII）において、Ｒ３は独立して水素または−ＣＨ３であり、Ｒ４は独立して水素、炭素数１〜２０のアルキル、または炭素数２〜２０のアルケニルであり；Ｇ７は独立して単結合、−ＣＯ−または−ＣＨ2−であり；式（XII）におけるベンゼン環の１つの水素は、炭素数１〜２０のアルキルまたはフェニルで置き換えられてもよく；そして、環を構成するいずれかの炭素原子に結合位置が固定されていない基は、その結合位置が任意であることを示す：
2007145805.tif 000009
式（XIII）および式（XIV）において、Ｒ５は水素または炭素数１〜２０のアルキルであって、このアルキルにおける任意の−ＣＨ2−は、−Ｏ−、−ＣＨ＝ＣＨ−または−Ｃ≡Ｃ−で置き換えられてもよく；Ｒ６は炭素数６〜２２のアルキルであり、そしてＲ７は水素または炭素数１〜２２のアルキルであり；Ｇ８は−Ｏ−または炭素数１〜６のアルキレンであり；Ａ４は１，４−フェニレンまたは１，４−シクロヘキシレンであり、Ｇ９は単結合または炭素数１〜３のアルキレンであり、そしてｄは０または１であり；そして、ベンゼン環へのアミノ基の結合位置は任意である。
【００２１】
［７］  式（II）〜式（VIII）のそれぞれで表される化合物の群から選択される少なくとも１つのジアミンまたはこの（これらの）ジアミンとその他のジアミンとの混合物とテトラカルボン酸二無水物（Ｔ１）とを反応させて得られるポリアミック酸およびその誘導体から選択される少なくとも１つのポリマー、並びに側鎖構造を有するジアミンの少なくとも１つまたはこの（これらの）ジアミンとその他のジアミンとの混合物とテトラカルボン酸二無水物（Ｔ２）とを反応させて得られるポリアミック酸およびその誘導体から選択される少なくとも１つのポリマーを含有する液晶配向剤であって、テトラカルボン酸二無水物（Ｔ１）とテトラカルボン酸二無水物（Ｔ２）の少なくとも一方が、式（Ｉ）で表されるテトラカルボン酸二無水物またはこのテトラカルボン酸二無水物とその他のテトラカルボン酸二無水物との混合物であることを特徴とする液晶配向剤：
2007145805.tif 000010
ここに、ｐおよびｑは独立して０または１であり、これらの合計は１または２である：
2007145805.tif 000011
ここに、ｎは１〜１２の整数であり；Ｇ１は独立して単結合、−Ｏ−、−Ｓ−、−Ｓ−Ｓ−、−ＳＯ２−、−ＣＯ−、−ＣＯ−ＮＨ−、−ＮＨ−ＣＯ−、−Ｃ（ＣＨ３）２−、−Ｃ（ＣＦ３）２−、−（ＣＨ２）ｍ−、−Ｏ−（ＣＨ２）ｍ−Ｏ−、または−Ｓ−（ＣＨ２）ｍ−Ｓ−であって、ｍは１〜１２の整数であり；Ｇ２は独立して単結合、−Ｏ−、−Ｓ−、−ＣＯ−、−Ｃ（ＣＨ３）２−、−Ｃ（ＣＦ３）２−または炭素数１〜３のアルキレンであり；シクロヘキサン環およびベンゼン環の任意の水素は、フッ素または−ＣＨ3で置き換えられていてもよく；そして、シクロヘキサン環またはベンゼン環に対するアミノ基の結合位置は、Ｇ１またはＧ２の結合位置を除く任意の位置である。
【００２２】
［８］  側鎖構造を有するジアミンが、式（Ｘ）〜式（XIV）のそれぞれで表される化合物の群から選択されるジアミンである、［７］項に記載の液晶配向剤：
2007145805.tif 000012
ここに、Ｇ３は単結合、−Ｏ−、−ＣＯＯ−、−Ｏ−ＣＯ−、−ＣＯ−、−ＣＯ−ＮＨ−または−（ＣＨ２）ｍ−であって、ｍは１〜１２の整数であり；Ｒ１は炭素数３〜２０のアルキル、フェニル、ステロイド骨格を有する基または式（Ｘ−ａ）で表される基であり；このアルキルにおいて、任意の水素はフッ素で置き換えられてもよく、任意の−ＣＨ2−は−Ｏ−、−ＣＨ＝ＣＨ−または−Ｃ≡Ｃ−で置き換えられていてもよく；このフェニルの水素は、−Ｆ、−ＣＨ３、−ＯＣＨ３、−ＯＣＨ２Ｆ、−ＯＣＨＦ２または−ＯＣＦ３で置き換えられてもよく；そして、ベンゼン環へのアミノ基の結合位置は任意である：
2007145805.tif 000013
ここに、Ｒ２は水素、フッ素、炭素数１〜２０のアルキル、炭素数１〜２０のフッ素置換アルキル、炭素数１〜２０のアルコキシ、−ＣＮ、−ＯＣＨ２Ｆ、−ＯＣＨＦ２または−ＯＣＦ３であり；Ｇ４、Ｇ５およびＧ６は結合基であって、これらは独立して単結合、−Ｏ−、−ＣＯＯ−、−Ｏ−ＣＯ−、−ＣＯ−ＮＨ−、−ＣＨ＝ＣＨ−または炭素数１〜１２のアルキレンであり；Ａ１、Ａ２およびＡ３は環であって、これらは独立して１，４−フェニレン、１，４−シクロへキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルであり；すべての環において、任意の水素はフッ素または−ＣＨ３で置き換えられてもよく；ａ、ｂおよびｃは独立して０〜２の整数であって、これらの合計は１〜５であり；ａ、ｂまたはｃが２であるとき、２つの結合基は同じであっても異なってもよく、そして２つの環は同じであっても異なってもよい：
2007145805.tif 000014
式（XI）および式（XII）において、Ｒ３は独立して水素または−ＣＨ３であり、Ｒ４は独立して水素、炭素数１〜２０のアルキル、または炭素数２〜２０のアルケニルであり；Ｇ７は独立して単結合、−ＣＯ−または−ＣＨ2−であり；式（XII）におけるベンゼン環の１つの水素は、炭素数１〜２０のアルキルまたはフェニルで置き換えられてもよく；そして、環を構成するいずれかの炭素原子に結合位置が固定されていない基は、その結合位置が任意であることを示す：
2007145805.tif 000015
式（XIII）および式（XIV）において、Ｒ５は水素または炭素数１〜２０のアルキルであって、このアルキルにおける任意の−ＣＨ2−は、−Ｏ−、−ＣＨ＝ＣＨ−または−Ｃ≡Ｃ−で置き換えられてもよく；Ｒ６は炭素数６〜２２のアルキルであり、そしてＲ７は水素または炭素数１〜２２のアルキルであり；Ｇ８は−Ｏ−または炭素数１〜６のアルキレンであり；Ａ４は１，４−フェニレンまたは１，４−シクロヘキシレンであり、Ｇ９は単結合または炭素数１〜３のアルキレンであり、そしてｄは０または１であり；そして、ベンゼン環へのアミノ基の結合位置は任意である。
【００２３】
［９］  ［３］〜［８］のいずれか１項に記載の液晶配向剤を塗布し、加熱することによって形成される液晶配向膜。
【００２４】
［１０］  ［９］項に記載の液晶配向膜を有する液晶表示素子。
【００２５】
［１１］  対向配置された一対の基板であってその一方または双方に電極が配置されている基板、これらの基板のそれぞれの対向している面に形成された液晶配向膜およびこれらの基板に挟持された液晶層を有する液晶表示素子であって、この液晶配向膜が［９］項に記載の液晶配向膜である液晶表示素子。
【００２６】
［１２］  ［１］項に記載の式（Ｉ）で表されるテトラカルボン酸二無水物またはこのテトラカルボン酸二無水物とその他のテトラカルボン酸二無水物との混合物とジアミンとを反応させて得られるポリアミック酸。
【００２７】
［１３］  ［１］項に記載の式（Ｉ）で表されるテトラカルボン酸二無水物またはこのテトラカルボン酸二無水物とその他のテトラカルボン酸二無水物との混合物とジアミンとを反応させて得られるポリアミック酸の誘導体。
【００２８】
本発明のテトラカルボン酸二無水物は式（Ｉ）で表される。
2007145805.tif 000016
式（Ｉ）において、ｐおよびｑは独立して０または１であり、これらの合計は１または２である。
【００２９】
式（Ｉ）においてｐとｑの合計が１である化合物は、スキーム１に示す方法で合成することができる。
＜スキーム１＞
2007145805.tif 000017
【００３０】
市販の５−ヒドロキシ−イソフタル酸ジメチルエステル（Ｓ−１）を核水添し、式（Ｓ−２）で表されるシクロヘキサノールを得る。化合物（Ｓ−２）を新実験化学講座、２１、１９８に記載の方法に従い酸化することにより式（Ｓ−３）で表されるシクロヘキサノンが得られる。化合物（Ｓ−３）をＪ．Ｏｒｇ．Ｃｈｅｍ．，４７，２８４０（１９８２）、もしくはＳｙｎｔｈｅｓｉｓ，６１１（１９８８）、等に記載の方法に準じ（Ｓ−４）で表される化合物に変換する。この化合物を常法に従って塩酸等で加水分解し、生成したテトラカルボン酸を無水酢酸で脱水環化させることにより、化合物（Ｉ−１）が得られる（合成の詳細は以下の実施例に記載する）。
【００３１】
式（Ｉ）においてｐ＋ｑが２である化合物は、スキーム２に示す方法で合成することができる。
＜スキーム２＞
2007145805.tif 000018
【００３２】
上記スキーム１に示した方法で得られる化合物（Ｓ−４）を特開平８−２５９９４９号公報に記載の方法に従い、メルドラム酸ナトリウム塩、次いで塩酸で処理することにより、式（Ｓ−７）で表されるテトラカルボン酸体を得る。得られたテトラカルボン酸を無水酢酸で脱水環化させることにより、化合物（Ｉ−２）が得られる。なお、本発明のテトラカルボン酸二無水物は液晶配向剤用途以外にも、各種ポリイミドコーティング剤、ポリイミド樹脂成型品、フィルム、繊維などに利用することができる。
【００３３】
本発明の液晶配向剤は、ポリアミック酸およびその誘導体から選択される少なくとも１つのポリマーを含有する組成物である。実施例においては、ポリアミック酸合成の反応液とこれに溶剤を加えてポリアミック酸濃度を調整した溶液とを区別するために、便宜的に前者をＰＡ溶液、後者を液晶配向剤としているが、どちらも本発明の液晶配向剤である。本発明の液晶配向剤は、化合物（Ｉ）を用いないで製造されるポリアミック酸またはその誘導体をさらに含有することができる。ポリアミック酸の誘導体の例は、ポリアミック酸の全てのアミノ基とカルボン酸とが脱水閉環反応したポリイミド、部分的に脱水閉環反応した部分ポリイミド、テトラカルボン酸二無水物化合物に含まれる酸二無水物の一部を有機ジカルボン酸に置き換えて反応させて得られたポリアミック酸−ポリアミド共重合体、およびこのポリアミック酸−ポリアミド共重合体の一部もしくは全部を脱水閉環反応させたポリアミドイミドである。
【００３４】
本発明の液晶配向剤に用いるポリアミック酸またはその誘導体を得るときには、テトラカルボン酸二無水物の一部をジカルボン酸に置き換えて使用してもよい。このとき、テトラカルボン酸二無水物の全量に対するジカルボン酸の比率は、１０モル％以下にすることが好ましい。また、ジアミンの一部をモノアミンに置き換えて用いてもよい。このとき、ジアミンの全量に対するモノアミンの比率は、１０モル％以下にすることが好ましい。
【００３５】
化合物（Ｉ）の例は、下記の化合物（Ｉ−１）および化合物（Ｉ−２）であり、これらを併用してもよく、それぞれ単独で用いてもよい。そして、これらの化合物のうち化合物（Ｉ−１）が好ましい。
2007145805.tif 000019
【００３６】
その他のテトラカルボン酸二無水物を併用するとき、すべてのテトラカルボン酸二無水物の合計量を基準とする化合物（Ｉ）の好ましい割合は１０〜１００モル％であり、より好ましい割合は２５〜１００モル％である。
【００３７】
その他のテトラカルボン酸二無水物は、芳香族テトラカルボン酸二無水物、脂肪族テトラカルボン酸二無水物および脂環式テトラカルボン酸二無水物のいずれであってもよく、任意に選択される。本発明のポリアミック酸が液晶配向剤の成分として使用されるためには、溶剤に可溶なポリマーであることが好ましく、そのためには用いるテトラカルボン酸二無水物を適宜に選択することが好ましい。
【００３８】
芳香族テトラカルボン酸二無水物の好ましい例を次に示す。下記の芳香族テトラカルボン酸二無水物のうち、より好ましい例は化合物（１）、化合物（２）、化合物（５）、化合物（６）および化合物（７）であり、最も好ましい例は化合物（１）（ピロメリット酸二無水物）である。
2007145805.tif 000020
2007145805.tif 000021
2007145805.tif 000022
【００３９】
脂肪族テトラカルボン酸二無水物および脂環式テトラカルボン酸二無水物の好ましい例を次に示す。下記のテトラカルボン酸二無水物のうち、より好ましい例は化合物（１４）〜化合物（２９）、および化合物（６０）であり、最も好ましい例は化合物（１４）（１，２，３，４−シクロブタンテトラカルボン酸二無水物）である。本発明のポリアミック酸を溶剤に可溶性のポリイミドとするには、化合物（１９）、化合物（２０）、化合物（２７）〜化合物（２９）、または化合物（６０）を用いることが好ましい。
【００４０】
2007145805.tif 000023
2007145805.tif 000024
2007145805.tif 000025
2007145805.tif 000026
2007145805.tif 000027
2007145805.tif 000028
2007145805.tif 000029
2007145805.tif 000030
2007145805.tif 000031
2007145805.tif 000032
【００４１】
化合物（Ｉ）と併用することができるその他のテトラカルボン酸二無水物の上記以外の例として、側鎖構造を有するテトラカルボン酸二無水物を挙げることもできる。側鎖構造を有するテトラカルボン酸二無水物を併用してポリアミック酸を合成するときには、このポリアミック酸を用いて形成される液晶配向膜に、液晶表示素子のプレチルト角を大きくする効果を期待することができる。側鎖構造を有するテトラカルボン酸二無水物の好ましい例として、下記の式（６３）または式（６４）で表されるステロイド骨格を有する化合物を挙げることができる。
【００４２】
2007145805.tif 000033
2007145805.tif 000034
【００４３】
なお、本発明で用いるその他のテトラカルボン酸二無水物は、上記の化合物（１）〜化合物（６４）に限定されない。
【００４４】
化合物（Ｉ）を用いてポリアミック酸またはその誘導体を製造するときにもう１つの原料として用いるジアミンは、一般的に用いられるジアミンから任意に選択することができる。化合物（Ｉ）を用いる効果を更に高めるために好ましいジアミンの例は、式（II）〜式（VIII）のそれぞれで表される化合物の群から選択される化合物である。そして、これらのジアミンの中から少なくとも１つを選択して用いてもよいし、またはこの（これらの）ジアミンとその他のジアミン（化合物（II）〜化合物（VIII）以外のジアミン）とを混合して用いてもよい。
2007145805.tif 000035
【００４５】
式（II）〜式（VIII）において、ｎは１〜１２の整数であり；Ｇ１は独立して、単結合、−Ｏ−、−Ｓ−、−Ｓ−Ｓ−、−ＳＯ２−、−ＣＯ−、−ＣＯ−ＮＨ−、−ＮＨ−ＣＯ−、−Ｃ（ＣＨ３）２−、−Ｃ（ＣＦ３）２−、−（ＣＨ２）ｍ−、−Ｏ−（ＣＨ２）ｍ−Ｏ−、または−Ｓ−（ＣＨ２）ｍ−Ｓ−であって、ｍは１〜１２の整数であり；Ｇ２は独立して、単結合、−Ｏ−、−Ｓ−、−ＣＯ−、−Ｃ（ＣＨ３）２−、−Ｃ（ＣＦ３）２−または炭素数１〜３のアルキレンであり；シクロヘキサン環およびベンゼン環の任意の水素は、フッ素または−ＣＨ3で置き換えられていてもよく；そして、シクロヘキサン環またはベンゼン環に対するアミノ基の結合位置は、Ｇ１またはＧ２の結合位置を除く任意の位置である。
【００４６】
化合物（II）〜化合物（IV）の例を次に示す。
2007145805.tif 000036
【００４７】
化合物（Ｖ）の例を次に示す。
2007145805.tif 000037
【００４８】
化合物（VI）の例を次に示す。
2007145805.tif 000038
【００４９】
2007145805.tif 000039
【００５０】
化合物（VII）の例を次に示す。
2007145805.tif 000040
【００５１】
化合物（VIII）の例を次に示す。
2007145805.tif 000041
【００５２】
化合物（II）〜化合物(VIII)に関する上記の具体例のうち、より好ましい例は化合物（Ｖ−１）〜化合物（Ｖ−５）、化合物（VI−１）〜化合物（VI−１２）、化合物（VI−２６）、化合物（VI−２７）、化合物（VII−１）、化合物（VII−２）、化合物（VII−６）、および化合物（VIII−１）〜化合物（VIII−５）であり、特に好ましい例は化合物（Ｖ−１）、化合物（Ｖ−２）、および化合物（VI−１）〜化合物（VI−１２）である。
【００５３】
本発明で化合物（II）〜化合物（VIII）を用いるとき、使用するジアミンの全量に対する化合物（II）〜化合物（VIII）の割合は、選択されたジアミンの構造と、所望する電圧保持率および残留ＤＣ低減効果に応じて調整される。その好ましい割合は２０〜１００モル％であり、より好ましい割合は５０〜１００モル％であり、更に好ましい割合は７０〜１００モル％である。
【００５４】
好ましいジアミンのもう１つの例は側鎖構造を有するジアミンである。これらのジアミンは、特にＶＡ型液晶表示素子、ＯＣＢ型液晶表示素子、ＳＴＮ型液晶表示素子等の大きなプレチルト角が要求されるような用途で用いられる。なお、本明細書において、側鎖構造を有するジアミンは、２つのアミノ基を結ぶ鎖を主鎖としたときに、この主鎖に対して側方に位置する置換基を有するジアミンを意味する。すなわち、側鎖構造を有するジアミンは、テトラカルボン酸二無水物と反応することで、重合体の主鎖に対して側方位に置換基を有するポリアミック酸またはポリイミド（分岐ポリアミック酸または分岐ポリイミド）を提供することができる。このようなポリアミック酸またはポリイミドを含有する液晶配向剤から形成される液晶配向膜は、液晶表示素子におけるプレチルト角を大きくすることができる。
【００５５】
従って、側鎖構造を有するジアミンにおける側方置換基は、要求されるプレチルト角に応じて適宜選択すればよい。例えば、このこの側方置換基は炭素数３以上の基が好ましく挙げられる。具体的には、
１）置換基を有していてもよいフェニル、置換基を有していてもよいシクロヘキシル、置換基を有していてもよいシクロヘキシルフェニル、置換基を有していてもよいビス（シクロヘキシル）フェニル、または炭素数３以上のアルキル、アルケニルもしくはアルキニル、
２）置換基を有していてもよいフェニルオキシ、置換基を有していてもよいシクロヘキシルオキシ、置換基を有していてもよいビス（シクロヘキシル）オキシ、置換基を有していてもよいフェニルシクロヘキシルオキシ、置換基を有していてもよいシクロヘキシルフェニルオキシ、または炭素数３以上のアルキルオキシ、アルケニルオキシもしくはアルキニルオキシ、
３）フェニルカルボニル、または炭素数３以上のアルキルカルボニル、アルケニルカルボニルもしくはアルキニルカルボニル、
４）フェニルカルボニルオキシ、または炭素数３以上のアルキルカルボニルオキシ、アルケニルカルボニルオキシもしくはアルキニルカルボニルオキシ、
５）置換基を有していてもよいフェニルオキシカルボニル、置換基を有していてもよいシクロヘキシルオキシカルボニル、置換基を有していてもよいビス（シクロヘキシル）オキシカルボニル、置換基を有していてもよいビス（シクロヘキシル）フェニルオキシカルボニル、置換基を有していてもよいシクロヘキシルビス（フェニル）オキシカルボニル、または炭素数３以上のアルキルオキシカルボニル、アルケニルオキシカルボニルもしくはアルキニルオキシカルボニル、
６）フェニルアミノカルボニル、または炭素数３以上のアルキルアミノカルボニル、アルケニルアミノカルボニルもしくはアルキニルアミノカルボニル、
７）炭素数３以上の環状アルキレン、
８）置換基を有していてもよいシクロヘキシルアルキレン、置換基を有していてもよいフェニルアルキレン、置換基を有していてもよいビス（シクロヘキシル）アルキレン、置換基を有していてもよいシクロヘキシルフェニルアルキレン、置換基を有していてもよいビス（シクロヘキシル）フェニルアルキレン、置換基を有していてもよいフェニルアルキルオキシ、アルキルフェニルオキシカルボニル、またはアルキルビフェニリルオキシカルボニル、
９）置換基を有してもよいベンゼン環および／または置換基を有してもよいシクロヘキサン環が、単結合、−Ｏ−、−ＣＯＯ−、−Ｏ−ＣＯ−、−ＣＯ−ＮＨ−若しくは炭素数１〜３のアルキレンを介して結合した、２個以上の環を有する基、あるいはステロイド骨格を有する基などが挙げられるが、これらに限定されない。
【００５６】
上記の置換基の例として、アルキル、フッ素置換アルキル、アルコキシ、およびアルコキシアルキルを挙げることができる。なお、本明細書において、特に説明せずに用いられた「アルキル」は、直鎖アルキルおよび分岐鎖アルキルのどちらでもよいことを示す。「アルケニル」および「アルキニル」についても同様である。
【００５７】
側鎖構造を有するジアミンの好ましい例は、式（Ｘ）〜式（XIV）のそれぞれで表される化合物の群から選択される化合物である。
2007145805.tif 000042
【００５８】
式（Ｘ）における記号の意味は次の通りである。Ｇ３は単結合、−Ｏ−、−ＣＯＯ−、−Ｏ−ＣＯ−、−ＣＯ−、−ＣＯ−ＮＨ−または−（ＣＨ２）ｍ−であって、ｍは１〜１２の整数である。Ｒ１は炭素数３〜２０のアルキル、フェニル、ステロイド骨格を有する基、または下記の式（Ｘ−ａ）で表される基である。このアルキルにおいて、任意の水素はフッ素で置き換えられてもよく、そして任意の−ＣＨ2−は−Ｏ−、−ＣＨ＝ＣＨ−または−Ｃ≡Ｃ−で置き換えられていてもよい。このフェニルの水素は、−Ｆ、−ＣＨ３、−ＯＣＨ３、−ＯＣＨ２Ｆ、−ＯＣＨＦ２または−ＯＣＦ３で置き換えられてもよい。ベンゼン環へのアミノ基の結合位置は任意であるが、２つのアミノ基の結合位置関係はメタまたはパラであることが好ましい。即ち、基「Ｒ１−Ｇ３−」の結合位置を１位としたとき、２つのアミノ基はそれぞれ、３位と５位、または２位と５位に結合していることが好ましい。
【００５９】
2007145805.tif 000043
ここに、Ｒ２は水素、フッ素、炭素数１〜２０のアルキル、炭素数１〜２０のフッ素置換アルキル、炭素数１〜２０のアルコキシ、−ＣＮ、−ＯＣＨ２Ｆ、−ＯＣＨＦ２または−ＯＣＦ３であり；Ｇ４、Ｇ５およびＧ６は結合基であって、これらは独立して単結合、−Ｏ−、−ＣＯＯ−、−Ｏ−ＣＯ−、−ＣＯ−ＮＨ−、−ＣＨ＝ＣＨ−または炭素数１〜１２のアルキレンであり；Ａ１、Ａ２およびＡ３は環であって、これらは独立して１，４−フェニレン、１，４−シクロへキシレン、１，３−ジオキサン−２，５−ジイル、ピリミジン−２，５−ジイル、ピリジン−２，５−ジイル、ナフタレン−１，５−ジイル、ナフタレン−２，７−ジイルまたはアントラセン−９，１０−ジイルであり；すべての環において、任意の水素はフッ素または−ＣＨ３で置き換えられてもよく；ａ、ｂおよびｃは独立して０〜２の整数であって、これらの合計は１〜５であり；ａ、ｂまたはｃが２であるとき、２つの結合基は同じであっても異なってもよく、そして２つの環は同じであっても異なってもよい。
【００６０】
2007145805.tif 000044
【００６１】
式（XI）および式（XII）における記号の意味は次の通りである。Ｒ３は独立して水素または−ＣＨ３である。Ｒ４は独立して水素、炭素数１〜２０のアルキル、または炭素数２〜２０のアルケニルである。Ｇ７は独立して単結合、−ＣＯ−または−ＣＨ2−である。式（XII）におけるベンゼン環の１つの水素は、炭素数１〜２０のアルキルまたはフェニルで置き換えられてもよい。そして、環を構成するいずれかの炭素原子に結合位置が固定されていない基は、その環における結合位置が任意であることを示す。
【００６２】
式（XI）における２つの基「ＮＨ２−フェニレン−Ｇ７−Ｏ−」の一方はステロイド核の３位に結合し、もう一方はステロイド核の６位に結合していることが好ましい。式（XII）における２つの基「ＮＨ２−フェニレン−Ｇ７−Ｏ−」のベンゼン環への結合位置は、ステロイド核の結合位置に対して、それぞれメタ位またはパラ位であることが好ましい。式（XI）および式（XII）において、ベンゼン環に対するアミノ基の結合位置は、Ｇ７の結合位置に対してメタ位またはパラ位であることが好ましい。
【００６３】
2007145805.tif 000045
【００６４】
式（XIII）および式（XIV）における記号の意味は次の通りである。Ｒ５は水素または炭素数１〜２０のアルキルであって、このアルキルのうち炭素数２〜２０のアルキルにおける任意の−ＣＨ2−は、−Ｏ−、−ＣＨ＝ＣＨ−または−Ｃ≡Ｃ−で置き換えられてもよい。Ｒ６は炭素数６〜２２のアルキルであり、そしてＲ７は水素または炭素数１〜２２のアルキルである。Ｇ８は−Ｏ−または炭素数１〜６のアルキレンである。Ａ４は１，４−フェニレンまたは１，４−シクロヘキシレンであり、Ｇ９は単結合または炭素数１〜３のアルキレンであり、そしてｄは０または１である。ベンゼン環へのアミノ基の結合位置は任意であるが、Ｇ８の結合位置に対してメタ位またはパラ位であることが好ましい。
【００６５】
本発明において化合物（Ｘ）〜化合物（XIV）をジアミン原料として用いるとき、これらのジアミンの中から少なくとも１つを選択して用いてもよいし、またはこの（これらの）ジアミンとその他のジアミン（化合物（Ｘ）〜化合物（XIV）以外のジアミン）とを混合して用いてもよい。このとき、その他のジアミンの選択範囲には前記の化合物（II）〜化合物（VIII）も含まれる。
【００６６】
化合物（Ｘ）の例を次に示す。
2007145805.tif 000046
これらの式において、Ｒ８は炭素数３〜２０のアルキルまたは炭素数３〜２０のアルコキシであり、好ましくは炭素数５〜２０のアルキルまたは炭素数５〜２０のアルコキシである。Ｒ９は炭素数１〜１８のアルキルまたは炭素数１〜１８のアルコキシであり、好ましくは炭素数３〜１８のアルキルまたは炭素数３〜１８のアルコキシである。
【００６７】
2007145805.tif 000047
これらの式において、Ｒ１０は炭素数４〜１６のアルキルであり、好ましくは炭素数６〜１６のアルキルである。Ｒ１１は炭素数６〜２０のアルキルであり、好ましくは炭素数８〜２０のアルキルである。
【００６８】
2007145805.tif 000048
これらの式において、Ｒ１２は炭素数１〜２０のアルキル、または炭素数１〜２０のアルコキシであり、好ましくは炭素数３〜２０のアルキル、または炭素数３〜２０のアルコキシである。Ｒ１３は水素、フッ素、炭素数１〜２０のアルキル、炭素数１〜２０のアルコキシ、−ＣＮ、−ＯＣＨ２Ｆ、−ＯＣＨＦ２または−ＯＣＦ３であり、好ましくは炭素数３〜２０のアルキルまたは炭素数３〜２０のアルコキシである。そして、Ｇ１０は炭素数１〜２０のアルキレンである。
【００６９】
2007145805.tif 000049
【００７０】
化合物（Ｘ）に関する上記の具体例のうち、化合物（Ｘ−１）〜化合物（Ｘ−１１）が好ましく、化合物（Ｘ−２）、化合物（Ｘ−４）、化合物（Ｘ−５）、および化合物（Ｘ−６）がより好ましい。
【００７１】
化合物（XI）の例を次に示す。
2007145805.tif 000050
【００７２】
化合物（XII）の例を次に示す。
2007145805.tif 000051
【００７３】
化合物（XIII）の例を次に示す。
2007145805.tif 000052
これらの式において、Ｒ１４は水素または炭素数１〜２０のアルキル、好ましくは水素または炭素数１〜１０のアルキルであり、そしてＲ１５は水素または炭素数１〜１０のアルキルである。
【００７４】
化合物（XIV）の例を次に示す。
2007145805.tif 000053
これらの式において、Ｒ１６は炭素数６〜２０のアルキル基であり、Ｒ１７は水素または炭素数１〜１０のアルキル基である。
【００７５】
本発明で化合物（Ｘ）〜化合物（XIV）を用いるとき、使用するジアミンの全量に対する化合物（Ｘ）〜化合物（XIV）の割合は、選択された側鎖構造を有するジアミンの構造と、所望するプレチルト角に応じて調整される。その割合は１〜１００モル％であり、好ましい割合は５〜８０モル％である。
【００７６】
本発明では、化合物（II）〜化合物（VIII）でもなく、化合物（Ｘ）〜化合物（XIV）でもないジアミンを用いることができる。このようなジアミンの例は、ナフタレン系ジアミン、フルオレン環を有するジアミン、シロキサン結合を有するジアミンなどであり、化合物（Ｘ）〜化合物（XIV）以外の側鎖構造を有するジアミンを挙げることもできる。
【００７７】
シロキサン結合を有するジアミンの例は、下記の式（XV）で表されるジアミンである。
2007145805.tif 000054
ここに、Ｒ１８およびＲ１９は独立して炭素数１〜３のアルキルまたはフェニルであり、Ｇ１０はメチレン、フェニレンまたはアルキル置換されたフェニレンである。ｊは１〜６の整数を表し、ｋは１〜１０の整数を表す。）
【００７８】
化合物（Ｘ）〜化合物（XIV）以外の側鎖構造を有するジアミンの例を次に示す。
2007145805.tif 000055
ここに、Ｒ２０およびＲ２１は独立して炭素数３〜２０のアルキル基である。
【００７９】
本発明では、ジアミンの種類およびその組み合わせを適宜選択することにより、本発明の液晶配向剤を用いて形成される液晶配向膜に、好適なプレチルト角を付与することができる。ＶＡ型液晶表示素子の場合には８０〜９０°程度の大きなプレチルト角が、ＯＣＢ型液晶表示素子の場合には７〜２０°程度のプレチルト角が、ＴＮ型液晶表示素子やＳＴＮ型液晶表示素子の場合には３〜１０°程度のプレチルト角が、そしてＩＰＳ型液晶表示素子の場合には０〜３°程度の小さなプレチルト角が、それぞれ要求される場合が多い。従って、プレチルト角を適宜調整することができる本発明の液晶配向剤は、任意の種類の液晶表示素子に適用することができる。
【００８０】
以下、本発明で用いるジアミンについて、液晶表示素子の駆動方式、およびプレチルト角と関係付けて説明する。
１）ＶＡ型液晶表示素子の場合
ＶＡ型液晶表示素子に好適な大きなプレチルト角を付与するためには、側鎖構造を有するジアミンとして、フェニレンジアミン構造と側鎖構造を共に有するジアミン、例えば前記の化合物（Ｘ−１）〜化合物（Ｘ−４８）を特に好ましく用いることができる。フェニレンジアミン構造を有するジアミンは、２つのアミノ基を結ぶ骨格を主骨格としたときに、例えば前記の化合物（XI）〜化合物（XIV）と比べて主骨格部分の分子長が短くなる。その結果、このジアミンとテトラカルボン酸二無水物とを反応させて得られるポリアミック酸またはその誘導体においては、側鎖構造の空間的な密度（側鎖密度）を高くすることができるため、ＶＡ型液晶表示素子の液晶配向剤としてより好適に用いることができる。さらに、フェニレンジアミン構造と側鎖構造を共に有するジアミンは、その他の側鎖構造を有するジアミン、前記の化合物（II）〜化合物（VIII）、フルオレン環を有するジアミン、またはシロキサン結合を有するジアミンと組み合わせて用いることができる。
【００８１】
２）ＯＣＢ型液晶表示素子、ＴＮ型液晶表示素子、ＳＴＮ型液晶表示素子の場合
ＯＣＢ型液晶表示素子、ＴＮ型液晶表示素子、ＳＴＮ型液晶表示素子等の液晶表示素子に好適なプレチルト角を付与するためには、前記の化合物（Ｘ）〜化合物（XIV）を好ましく用いることができる。さらには、これらの側鎖構造を有するジアミンを、化合物（II）〜化合物（VIII）、フルオレン環を有するジアミン、またはシロキサン結合を有するジアミンと組み合わせて用いることができる。
【００８２】
３）ＩＰＳ型液晶表示素子の場合
ＩＰＳ型液晶表示素子に好適な小さなプレチルト角を付与するためには、化合物（II）〜化合物（VIII）を用いることは好ましい。これらのジアミンをフルオレン環を有するジアミンやシロキサン結合を有するジアミンと組み合わせて用いることもできる。さらに、ＩＰＳ型液晶表示素子に好適な小さなプレチルト角が得られる限り、側鎖構造を有するジアミンを組み合わせて用いてもよい。
【００８３】
前記の通り、本発明で用いるジアミンの一部は、モノアミンに置き換えてもよい。ジアミンの一部をモノアミンに置き換えることにより、重合反応のターミネーションを起こして、それ以上の反応の進行を抑えることができることので、得られる重合体（ポリアミック酸）の分子量を容易に制御することができる。ジアミンに対するモノアミンの比率は、本発明の効果を損なわない範囲にすればよいが、目安として全アミン量の１０モル％以下にすることが好ましい。
【００８４】
本発明のポリアミック酸またはその誘導体は、任意の重量平均分子量を有することができる。液晶配向剤の成分として用いられる場合は５×１０３以上であることが好ましく、１×１０４以上であることがより好ましい。５×１０３以上の重量平均分子量を有するポリアミック酸またはその誘導体は、配向膜を焼成するステップにおいて蒸発することがなく、液晶配向剤の成分として好ましい物性を有する。この重量平均分子量の上限については、液晶配向剤として用いたときに好ましい粘度となるような、また液晶配向剤のゲル化が抑制されるような重量平均分子量であればよく、目安として５×１０５以下であることが好ましい。
【００８５】
ポリアミック酸またはその誘導体の重量平均分子量は、ゲル浸透クロマトグラフィー（ＧＰＣ）法により測定される。例えば、得られたポリアミック酸またはその誘導体をジメチルホルムアミド（ＤＭＦ）でポリアミック酸濃度が約１重量％になるように希釈し、クロマトパックＣ−Ｒ７Ａ（島津製作所製）を用いて、ＤＭＦを展開剤としてゲル浸透クロマトグラフ分析（ＧＰＣ）法により測定し、ポリスチレン換算することにより求める。さらに、ポリアミック酸やポリアクリル酸等のＧＰＣ測定を精度良く行うために、リン酸、塩酸、硝酸、硫酸等の無機酸で展開剤および希釈液のｐＨ値を２〜６に調整することがある。（特開昭６０−７３４５６号参照）
また、本発明のポリアミック酸またはその誘導体の分子量分布は多分散度で表すことができる。多分散度とは重量平均分子量／数平均分子量（Ｍｗ／Ｍｎ）の値である。本発明において、その値は１．５〜５であることが好ましい。ここで分子量分布は分子量測定と同様のＧＰＣ法により測定される。
【００８６】
本発明のポリアミック酸は、公知の方法を用いて製造することができる。例えば、原料投入口、窒素導入口、温度計、攪拌機およびコンデンサーを備えた反応容器に、化合物（II）〜化合物（VIII）および化合物（Ｘ）〜化合物（XIV）の群から選択される少なくとも１種のジアミンと、場合によってはこれらの他のジアミンから選択される少なくとも１種、さらに必要に応じてモノアミンの所望量を仕込む。
次に、溶剤（例えばアミド系極性溶剤であるＮ−メチル−２−ピロリドンやジメチルホルムアミドなど）および化合物（Ｉ）の少なくとも１種と、場合によってはその他のテトラカルボン酸二無水物の少なくとも１種、さらに必要に応じてジカルボン酸を投入する。このときテトラカルボン酸二無水物の総仕込み量は、ジアミンの総モル数とほぼ等モル（モル比０．９〜１．１程度）とすることが好ましい。
攪拌下に温度０〜７０℃で１〜４８時間反応させることによりポリアミック酸の溶液を得ることができる。また、加熱して反応温度を、例えば５０〜８０℃に上げることにより、分子量の小さいポリアミック酸を得ることもできる。
【００８７】
本発明のポリアミック酸は、多量の貧溶剤で沈殿させ、固形分と溶剤とを濾過などにより完全に分離し、ＩＲ、ＮＭＲで分析することにより同定され得る。さらには、ＫＯＨやＮａＯＨ等の強アルカリの水溶液で固形のポリアミック酸を分解後、有機溶剤で抽出し、ＧＣ、ＨＰＬＣもしくはＧＣ−ＭＳで分析することにより、使用されているモノマーを同定することができる。
【００８８】
得られたポリアミック酸溶液は、所望の粘度に調整するために溶剤で希釈して使用することができる。
【００８９】
また、本発明のポリアミック酸を、ポリアミック酸誘導体である可溶性ポリイミドとする場合には、得られたポリアミック酸溶液を、脱水剤である無水酢酸、無水プロピオン酸、無水トリフルオロ酢酸などの酸無水物、および脱水閉環触媒であるトリエチルアミン、ピリジン、コリジンなどの三級アミンとともに、温度２０〜１５０℃でイミド化反応させて得ることができる。得られたポリアミック酸溶液から多量の貧溶剤（メタノール、エタノール、イソプロパノールなどのアルコール系溶剤やグリコール系溶剤）を用いてポリアミック酸を析出させ、析出させたポリアミック酸を、トルエン、キシレン等の溶剤中で、前記と同様の脱水剤および脱水閉環触媒とともに、温度２０〜１５０℃でイミド化反応させることもできる。
【００９０】
前記イミド化反応において、脱水剤と脱水閉環触媒の割合は０．１〜１０（モル比）であることが好ましい。両者の合計使用量は、使用するテトラカルボン酸二無水物の合計量に対するモル比で１．５〜１０倍であることが好ましい。この化学的イミド化の脱水剤、触媒量、反応温度および反応時間を調整することによって、イミド化の程度を制御し、部分ポリイミドを得ることができる。得られたポリイミドは、溶剤と分離して後述する溶剤に再溶解させて液晶配向剤として使用することもできるし、あるいは溶剤と分離することなく液晶配向剤として使用することもできる。
【００９１】
前記のように、本発明では、テトラカルボン酸二無水物の一部をジカルボン酸に置き換えてもよい。ジカルボン酸とテトラカルボン酸二無水物を併用すると、ポリアミック酸−ポリアミド共重合体を得ることができる。このとき、テトラカルボン酸二無水物に対するジカルボン酸の比率は、本発明の効果を損なわない範囲にすればよいが、目安としては１０モル％以下にすることが好ましい。さらに、このポリアミック酸−ポリアミド共重合体を化学的にイミド化することによってポリアミドイミドを製造することができる。
【００９２】
以下の説明における用語「ポリアミック酸」は、実施例における使用例を除き、ポリアミック酸および上記のようなポリアミック酸の誘導体の総称として用いられる。後述のポリアミック酸Ａおよびポリアミック酸Ｂについても同様である。本発明の液晶配向剤の別の好ましい形態は、少なくとも２種のポリアミック酸を含む組成物である。これらのうちの１種のポリアミック酸は、テトラカルボン酸二無水物（Ｔ１）と化合物（II）〜化合物（VIII）の群から選択される少なくとも１つのジアミンまたはこの（これらの）ジアミンとその他のジアミンとの混合物とを反応させて得られるポリアミック酸である。このポリマーを「ポリアミック酸Ａ」と称することがある。もう１種のポリアミック酸は、テトラカルボン酸二無水物（Ｔ２）と側鎖構造を有するジアミンの少なくとも１つまたはこれ（これら）のジアミンとその他のジアミンとの混合物とを反応させて得られるポリアミック酸である。このポリマーを「ポリアミック酸Ｂ」と称することがある。そして、テトラカルボン酸二無水物（Ｔ１）とテトラカルボン酸二無水物（Ｔ２）の少なくとも一方が、化合物（Ｉ）であるかまたは化合物（Ｉ）とその他のテトラカルボン酸二無水物との混合物である。なお、この組成物には、本発明の効果が阻害されない限り、ポリアミック酸Ａとポリアミック酸Ｂ以外のポリアミック酸が含まれてもよい。本発明においては、ポリアミック酸Ａから選択される１つのポリマーを単独で用いてもよく、２つ以上のポリマーを混合して用いてもよい。ポリアミック酸Ｂについても同様である。以下の説明において、ポリマーＡはポリアミック酸Ａから選択される少なくとも１つのポリマーを意味する。ポリマーＢはポリアミック酸Ｂから選択される少なくとも１つのポリマーを意味する。
【００９３】
ポリアミック酸Ａおよびポリアミック酸Ｂのどちらを製造するに際しても、前述のようにテトラカルボン酸二無水物の一部をジカルボン酸に置き換えてもよく、またジアミンの一部をモノアミンに置き換えてもよい。ジカルボン酸またはモノアミンを用いる効果やその好ましい使用割合については、前記の通りである。そして、化合物（Ｉ）以外のテトラカルボン酸二無水物を併用することができることおよび化合物（II）〜化合物（VIII）または化合物（Ｘ）〜化合物（XIV）以外のジアミンを併用できることについても、前記の通りである。
【００９４】
ポリアミック酸Ａとポリアミック酸Ｂとを組み合わせて使用することにより、本発明の液晶配向剤に好ましい特性を付与することができる。具体的には、ジアミンの種類およびその組み合わせを適宜選択することにより、本発明の液晶配向剤を用いて形成される液晶配向膜に、さらに良好な電圧保持率および顕著な残留ＤＣ低減効果、および好適なプレチルト角を付与することができる。
【００９５】
テトラカルボン酸二無水物（Ｔ１）とテトラカルボン酸二無水物（Ｔ２）の少なくとも一方において、化合物（Ｉ）の含有量は、テトラカルボン酸二無水物全量の１０〜１００モル％であることが好ましく、２５〜１００モル％であることがさらに好ましい。化合物（Ｉ）を用いて合成されるポリアミック酸を液晶配向剤に利用することにより、この液晶配向剤から形成される液晶配向膜は、それを含む液晶表示素子に良好な電圧保持率および顕著な残留ＤＣ低減効果を付与することができる。
【００９６】
ポリアミック酸Ａとポリアミック酸Ｂとを含む組成物においては、（ポリマーＡ／ポリマーＢ）の重量比が９９／１〜５０／５０であることが好ましく、９５／５〜８０／２０であることがより好ましい。この重量比は、必要とされるプレチルト角に応じて適宜調整されればよく、ポリマーＢの比率を上げればプレチルト角を大きくすることができる。
【００９７】
本発明の液晶配向剤におけるポリアミック酸の含有率は、液晶配向剤の基板への塗布方法によって適宜選択されることができる。例えば、通常の液晶表示素子の製造工程で用いられる印刷機（オフセット印刷機やインクジェット印刷機を含む。以下、「印刷機」と略すことがある。）で使用される液晶配向剤におけるポリアミック酸の含有率は、液晶配向剤の粘度（後述）との関係で適宜調整され、０．５〜３０重量％であり、好ましくは１〜１５重量％である。本発明の液晶配向剤における溶剤の含有率は、７０〜９９．５重量％であり、好ましくは８５〜９９重量％である。このポリマー含有率は、ポリアミック酸Ａとポリアミック酸Ｂとを混合して用いる場合においても同様であり、ポリマーＡとポリマーＢの合計の含有率が０．５〜３０重量％であることが好ましい。そして、本発明の液晶配向剤は、後述のようにその他の添加剤を含有することができる。
【００９８】
本発明に用いられる溶剤は、ポリアミック酸などの製造工程や用途で通常使用されている溶剤から、使用目的に応じて適宜選択される。この溶剤は、１）ポリアミック酸に対して親溶性である非プロトン性極性有機溶剤と、２）表面張力を変えることによる塗布性改善などを目的とする溶剤とを含む混合溶剤であることが好ましい。
【００９９】
これらの溶剤の例は以下のとおりである。
１）ポリアミック酸に対し親溶剤である非プロトン性極性有機溶剤（以下、非プロトン性極性有機溶剤）の例は、Ｎ−メチル−２−ピロリドン、ジメチルイミダゾリジノン、Ｎ−メチルカプロラクタム、Ｎ−メチルプロピオンアミド、Ｎ，Ｎ−ジメチルアセトアミド、ジメチルスルホキシド、Ｎ，Ｎ−ジメチルホルムアミド、Ｎ，Ｎ−ンである。これらのうち、Ｎ−メチル−２−ピロリドン、ジメチルイミダゾリジノン、γ−ブチロラクトン、およびγ−バレロラクトンが好ましい。
【０１００】
２）表面張力を変えることによる塗布性改善などを目的とした溶剤（以下、その他の溶剤）の例は、乳酸アルキル、３−メチル−３−メトキシブタノール、テトラリン、イソホロン、エチレングリコールモノアルキルエーテル（例：エチレングリコールモノブチルエーテル）、ジエチレングリコールモノアルキルエーテル（例：ジエチレングリコールモノエチルエーテル）、トリエチレングリコールモノアルキルエーテル、プロピレングリコールモノアルキルエーテル（例：プロピレングリコールモノブチルエーテル）、マロン酸ジアルキル（例：マロン酸ジエチル）、ジプロピレングリコールモノアルキルエーテル（例：ジプロピレングリコールモノメチルエーテル）、およびこれらのエステル化合物（例：アセテート類など）である。これらのうち、エチレングリコールモノブチルエーテル、ジエチレングリコールモノエチルエーテル、プロピレングリコールモノブチルエーテル、ジプロピレングリコールモノメチルエーテルなどが好ましい。
【０１０１】
非プロトン性極性溶剤とその他の溶剤の種類および割合は、液晶配向剤の印刷性、塗布性、溶解性および保存安定性などを考慮して、適宜に設定することができる。非プロトン性極性溶剤は、その他の溶剤よりも相対的に溶解性および保存安定性に優れ、その他の溶剤は印刷性および塗布性に優れる傾向がある。
【０１０２】
本発明の液晶配向剤は、通常の液晶配向剤に含有される添加剤をさらに含んでいてもよい。添加剤としては、ポリアミック酸以外のポリマー、または低分子化合物をそれぞれの目的に応じて選択して使用することができる。例えば、有機溶剤に可溶性のポリマーを添加剤としてもよく、それらを添加することにより、形成される配向膜の電気特性や配向性を制御することができる。このポリマーの例としては、ポリアミド、ポリウレタン、ポリウレア、ポリエステル、ポリエポキサイド、ポリエステルポリオール、シリコン変性ポリウレタン、シリコン変性ポリエステルなどを挙げることができる。
【０１０３】
低分子化合物の添加剤の例としては、１）塗布性の向上を望むときにはかかる目的に沿った界面活性剤を、２）帯電防止の向上を必要とするときは帯電防止剤を、また３）基板との密着性や対ラビング性の向上を望むときにはシランカップリング剤やチタン系のカップリング剤を用いることができる。シランカップリング剤の例としては、ビニルトリメトキシシラン、ビニルトリエトキシシラン、Ｎ−（２−アミノエチル）−３−アミノプロピルメチルジメトキシシラン、Ｎ−（２−アミノエチル）−３−アミノプロピルメチルトリメトキシシラン、パラアミノフェニルトリメトキシシラン、パラアミノフェニルトリエトキシシラン、メタアミノフェニルトリメトキシシラン、メタアミノフェニルトリエトキシシラン、３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３-メタクリロキシプロピルトリメトキシシラン、３−メルカプトプロピルトリメトキシシラン、Ｎ−（１，３−ジメチルブチリデン）−３−（トリエトキシシリル）−１−プロピルアミン、Ｎ，Ｎ'−ビス［３−（トリメトキシシリル）プロピル］エチレンジアミンなどを挙げることができる。
【０１０４】
これらの添加剤の添加量は、ポリアミック酸の総重量に対して０〜１０重量％、好ましくは０．１〜３重量％である。
【０１０５】
本発明の液晶配向剤の粘度は、塗布する方法、ポリアミック酸の濃度、使用するポリアミック酸の種類、溶剤の種類と割合によって好ましい範囲が異なる。例えば、印刷機による塗布の場合は５〜１００mＰａ・ｓ（より好ましくは１０〜８０mＰａ・ｓ）である。５mＰａ・ｓより小さいと十分な膜厚を得ることが難しくなり、１００mＰａ・ｓを超えると印刷ムラが大きくなることがある。スピンコートによる塗布の場合は５〜２００mＰａ・ｓ（より好ましくは１０〜１００mＰａ・ｓ）が適している。液晶配向剤の粘度は回転粘度測定法により測定され、例えば回転粘度計（東機産業製ＴＶＥ−２０Ｌ型）を用いて測定（測定温度：２５℃）される。
【０１０６】
次に、本発明の液晶表示素子について説明する。本発明の液晶表示素子は、１）対向配置された一対の基板、２）前記一対の基板それぞれの対向している面に形成された液晶配向膜、および３）前記一対の基板間に挟持された液晶層を含む。ここで、前記一対の基板の双方に電極が配置されていてもよいが、ＩＰＳ型液晶表示素子である場合は、前記一対の基板の一方に、電極（櫛型またはジグザグ構造の電極でありうる）が配置されている。
【０１０７】
前記液晶配向膜は、本発明の液晶配向剤を前記基板に塗布し、加熱することによって形成される液晶配向膜である。ここで液晶配向膜の膜厚は、１０〜３００ｎｍであることが好ましく、３０〜１００ｎｍであることがより好ましい。また、液晶配向膜はラビング処理されていることが好ましい。
【０１０８】
前記対向配置された一対の電極付き基板は、透明基板（例えばガラス基板）であることが好ましい。
【０１０９】
前記一対の基板間に挟持された液晶層は液晶組成物を含む。ここで液晶組成物は特に制限はされず、駆動モードに応じて、誘電率異方性が正の液晶組成物および誘電率異方性が負の液晶組成物のいずれの組成物も用いることができる。誘電率異方性が正である好ましい液晶組成物の例は、特許第３０８６２２８号公報、特許第２６３５４３５号公報、特表平５−５０１７３５号公報、特開平８−１５７８２６号公報、特開平８−２３１９６０号公報、特開平９−２４１６４４号公報（ＥＰ８８５２７２Ａ１）、特開平９−３０２３４６号公報（ＥＰ８０６４６６Ａ１）、特開平８−１９９１６８号公報（ＥＰ７２２９９８Ａ１）、特開平９−２３５５５２号公報、特開平９−２５５９５６号公報、特開平９−２４１６４３号公報（ＥＰ８８５２７１Ａ１）、特開平１０−２０４０１６号公報（ＥＰ８４４２２９Ａ１）、特開平１０−２０４４３６号公報、特開平１０−２３１４８２号公報、特開２０００−０８７０４０公報、特開２００１−４８８２２公報などに開示されている。
【０１１０】
ＶＡ型液晶表示素子において用いられる液晶組成物は、誘電率異方性が負の各種の液晶組成物とすることができる。好ましい液晶組成物の例は、特開昭５７−１１４５３２号公報、特開平２−４７２５号公報、特開平４−２２４８８５号公報、特開平８−４０９５３号公報、特開平８−１０４８６９号公報、特開平１０−１６８０７６号公報、特開平１０−１６８４５３号公報、特開平１０−２３６９８９号公報、特開平１０−２３６９９０号公報、特開平１０−２３６９９２号公報、特開平１０−２３６９９３号公報、特開平１０−２３６９９４号公報、特開平１０−２３７０００号公報、特開平１０−２３７００４号公報、特開平１０−２３７０２４号公報、特開平１０−２３７０３５号公報、特開平１０−２３７０７５号公報、特開平１０−２３７０７６号公報、特開平１０−２３７４４８号公報（ＥＰ９６７２６１Ａ１）、特開平１０−２８７８７４号公報、特開平１０−２８７８７５号公報、特開平１０−２９１９４５号公報、特開平１１−０２９５８１号公報、特開平１１−０８００４９号公報、特開２０００−２５６３０７公報、特開２００１−０１９９６５公報、特開２００１−０７２６２６公報、特開２００１−１９２６５７公報などに開示されている。
【０１１１】
前記誘電率異方性が正または負の液晶組成物に、一つ以上の光学活性化合物を添加して使用することも何ら差し支えない。
【０１１２】
本発明の液晶表示素子は、もちろんその他の部材を有していてもよい。
例えば、薄膜トランジスタを使用したカラー表示のＴＦＴ型液晶素子においては、第１の透明基板上に薄膜トランジスタ、絶縁膜、保護膜、信号電極および画素電極などが形成されており、第２の透明基板上に画素領域以外の光を遮断するブラックマトリクス、カラーフィルター、平坦化膜および画素電極などを有しうる。
また、ＶＡ型液晶表示素子、特にＭＶＡ型液晶表示素子においては、第１の透明基板上にドメインと称される微小な突起物が形成されている。また、基板間のセルギャップの調整用にスペーサーが形成されていてもよい。
【０１１３】
本発明の液晶表示素子は任意の方法で製作され得るが、例えば、１）前記２枚の透明基板上に液晶配向剤を塗布する工程、２）塗布された液晶配向剤を乾燥する工程、３）乾燥された液晶配向剤を脱水・閉環反応させるために必要な加熱処理をする工程、４）得られた配向膜を配向処理する工程、５）２枚の基板を張り合わせた後に、基板の間に液晶を封入する工程、または一方の基板に液晶を滴下させた後に、もう一方の基板と張り合わせる工程を含む方法で製作される。
【０１１４】
前記液晶配向剤を塗布する工程における塗布方法としては、スピンナー法、印刷法、ディッピング法、滴下法、インクジェット法などが一般に知られている。これらの方法が本発明においても適用可能である。
【０１１５】
また、前記乾燥工程および脱水・閉環反応に必要な加熱処理を施す工程の方法として、オーブンまたは赤外炉の中で加熱処理する方法、ホットプレート上で加熱処理する方法などが一般に知られている。これらの方法が本発明においても適用可能である。乾燥工程は、溶剤の蒸発が可能な範囲内の比較的低温（５０〜１００℃）で実施することが好ましい。加熱処理の工程は一般に１５０〜３００℃程度の温度で行うことが好ましい。
【０１１６】
配向処理は、ＯＣＢ型液晶表示素子、ＴＮ型液晶表示素子、ＳＴＮ型液晶表示素子、ＩＰＳ型液晶表示素子では通常ラビング処理を行う。ＶＡ型液晶表示素子ではラビング処理を行わないことが多いが行っても良い。
【０１１７】
次いで、一方の基板上に接着剤を塗布し貼りあわせ真空中で液晶を注入する。滴下注入法の場合には、貼りあわせる前に液晶を基板上に滴下し、その後もう一方の基板で貼りあわせる。貼りあわせに使用した接着剤を熱または紫外線で硬化させて本発明の液晶表示素子が作製される。
【０１１８】
本発明の液晶表示素子には、偏光板（偏光フィルム）、波長板、光散乱フィルム、駆動回路などが実装されてもよい。
【０１１９】
ＶＡ型液晶表示素子に用いられる液晶配向膜は８０〜９０°程度のプレチルト角を与えることが好ましく、ＯＣＢ型液晶表示素子に用いられる液晶配向膜は５〜４５°程度、好ましくは７〜２０°程度のプレチルト角を与えることが好ましく、ＴＮ型液晶表示素子やＳＴＮ型液晶表示素子に用いられる液晶配向膜は３〜１０°程度のプレチルト角を与えることが好ましく、ＩＰＳ型液晶表示素子に用いられる液晶配向膜は０〜３°程度のプレチルト角を与えることが好ましい。前述したように、プレチルト角の調整は、主に、１）本発明の側鎖構造を有するジアミンの種類、および本発明のジアミン化合物における側鎖構造を有するジアミンのモル比、２）本発明の組成物におけるポリマーＡとポリマーＢの重量比などを調整することにより達成される。
【０１２０】
本発明の液晶表示素子は、電圧保持率が高く、かつ残留ＤＣが低いという特徴を有する。これは本発明の液晶表示素子の液晶配向膜が本発明の液晶配向剤を用いて形成されることによるものであり、化合物（Ｉ）をポリアミック酸合成の原料の一部として用いることの効果である。このことは、後述する実施例においても説明されている。
【実施例】
【０１２１】
以下実施例により、本発明のテトラカルボン酸二無水物およびこのテトラカルボン酸二無水物を用いることによって得られる液晶配向剤および液晶表示素子を詳細に説明するが、本発明はこれらの実施例に限定されるものではない。実施例中、ＮＭＲはすべて重ジメチルスルホキシド中で測定した。分子量の測定はＧＰＣを用い、ポリスチレンを標準溶液とし、溶出液はＤＭＦを用いた。なお、以下の実施例においては、容積の単位リットルをＬで表示する。従って、ｍＬはミリリットルを意味する。
【０１２２】
液晶表示素子の評価法
以下に実施例で用いた液晶表示素子の評価法を記載する。
（１）プレチルト角
クリスタルローテーション法により行った。
（２）残留ＤＣ
「三宅他、信学技報、ＥＩＤ９１−１１１，ｐ１９」に記載の方法により、残留ＤＣを測定した。測定は液晶セルに測定は５０ｍＶ、１ｋＨｚの交流に周波数０．００３６Ｈｚの三角波を重畳させて行った。測定温度は２５℃であった。この残留ＤＣを「残像」の指標にした。つまり、残留ＤＣが多いほど「残像」が発生し易いことを意味する。
（３）電圧保持率
「水嶋他、第１４回液晶討論会予稿集  ｐ７８」に記載の方法により行った。測定は、ゲート幅６９μｓ、周波数６０Ｈｚ、波高±４．５Ｖの矩形波をセルに印可して行った。測定温度は６０℃であった。
【０１２３】
［実施例１］
＜化合物（Ｉ−１）の合成＞
オートクレーブ容器に市販の５−ヒドロキシフタル酸ジメチルエステル１００ｇ（４７６ｍｍｏｌ）、パラジウム/カーボン粉末１０ｇを入れ、酢酸エチル８９０ｇを加え、水素圧０．５ＭＰａ、８０℃で３日間加熱攪拌した。放冷後パラジウム/カーボン粉末を除去し、溶剤を減圧留去して５−ヒドロキシ−１，３−シクロヘキサンジカルボン酸ジメチルエステルを得た。収量９３ｇ、収率９０％。
【０１２４】
攪拌羽、温度計を取り付けた１Ｌ−３つ口フラスコに、得られた５−ヒドロキシ−１，３−シクロヘキサンジカルボン酸ジメチルエステル９３ｇ（４３０ｍｍｏｌ）を入れ、アセトン４５０ｍＬに溶解させた。溶液を５℃以下に保ちながら、そこに新実験化学講座、２１、１９８に記載の方法に従い調整したジョーンズ試薬２７０ｍＬ（７３０ｍｍｏｌ）をゆっくり滴下した。滴下終了後、反応液を室温まで昇温し、３時間攪拌した。反応液を水にあけ、酢酸エチルで抽出した。有機層を水で洗浄し、無水硫酸マグネシウムで乾燥させた。溶剤を留去し、１，３−シクロヘキサンジカルボン酸ジメチルエステル−５−オンを得た。収量８８ｇ、収率９５％。
【０１２５】
ディーンスターク還流管を取り付けた１Ｌ−ナスフラスコに、得られた１，３−シクロヘキサンジカルボン酸ジメチルエステル−５−オン８８ｇ（４１１ｍｍｏｌ）、シアノ酢酸エチル５１ｇ（４５２ｍｍｏｌ）、酢酸アンモニウム５．３ｇ（６９ｍｍｏｌ）、酢酸８３ｇ（１３８１ｍｍｏｌ）を入れ、トルエン５００ｍＬを加え、８時間加熱還流した。放冷後、反応液を水にあけ、酢酸エチルで抽出した。有機層を水で洗浄し、無水硫酸マグネシウムで乾燥させた。溶剤を留去し、５−（シアノ−カルボキシエチルエステルメチレン）−１，３−シクロヘキサンジカルボン酸ジメチルエステルを得た。収量１０５ｇ、収率８３％。
【０１２６】
２Ｌ−ナスフラスコに、得られた５−（シアノ−カルボキシエチルエステルメチレン）−１，３−シクロヘキサンジカルボン酸ジメチルエステル１０５ｇ（３３９ｍｍｏｌ）、シアン化ナトリウム２２ｇ（４４１ｍｍｏｌ）、および塩化アンモニウム２１０ｇを入れ、酢酸メチル１０５０ｇと水２１０ｇの混合溶剤に溶解させた。溶液を５℃以下に保ちながら４時間攪拌した。反応液を水に投入し、酢酸エチルで抽出した。有機層を水で洗浄し、無水硫酸マグネシウムで乾燥させた。溶剤を留去し、得られた液体をカラムクロマトグラフィー（トルエン：酢酸エチル＝５：１）で分離精製し、５−シアノ−５−（シアノ−カルボキシエチルエステルメチル）−１，３−シクロヘキサンジカルボン酸ジメチルエステルを得た。収量８９ｇ、収率７８％。
【０１２７】
２Ｌ−ナスフラスコに、得られた５−シアノ−５−（シアノ−カルボキシエチルエステルメチル）−１，３−シクロヘキサンジカルボン酸ジメチルエステル８９ｇ（２６５ｍｍｏｌ）を入れ、６Ｎ塩酸１Ｌを加えた。還流させながら加熱しカルボン酸に変換した後、溶剤を減圧留去した。残さに無水酢酸１Ｌを加え、還流させながら加熱することにより、目的とする１−カルボキシメチルシクロヘキサン−１,３,５−トリカルボン酸二無水物（化合物（Ｉ−１））を得た。収量３５ｇ、収率５６％。
１Ｈ−ＮＭＲ（ｐｐｍ）：１．８４（ｍ、Ｃｈ−Ｈ、１Ｈ）、２．１４（ｄ．ｄ、Ｃｈ−Ｈ、２Ｈ、Ｊ＝１８．４０）、２．４３（ｍ、Ｃｈ−Ｈ、１Ｈ）、２．５４（ｍ、Ｃｈ−Ｈ、２Ｈ）、２．７０（ｓ、＞ＣＨ２、２Ｈ）、３．１７（ｍ、Ｃｈ−Ｈ、２Ｈ）．
融点（℃）：２４９．０−２５０．９
【０１２８】
［実施例２］
＜ポリアミック酸の合成＞
攪拌羽、温度計を取り付けた３つ口フラスコに実施例１に準じて合成した化合物（Ｉ−１）２．７２８７ｇおよび４，４’−ジアミノジフェニルメタン（化合物（VI−１））２．２７１３ｇを秤取り、そこにＮ−メチル−２−ピロリドン（ＮＭＰ）６５ｇを加えた。室温で１２時間攪拌し、そこにエチレングリコールモノブチルエーテル（ＢＣ）３０ｇを加え、さらに２時間攪拌した。溶液の粘度が３５ｍ・Ｐａになるまで溶液を６０℃に加熱し減粘操作を行い、ポリアミック酸濃度５重量％の溶液を得た。この溶液をＰＡ溶液Ａとする。このＰＡ溶液中のポリアミック酸の重量平均分子量は７２，０００であった。
【０１２９】
［実施例３、４および比較例１〜４］
テトラカルボン酸二無水物およびジアミンを表１に示すものに代えた以外は、実施例２に記載の方法に準じて、実施例３、４のＰＡ溶液Ｄ、Ｆおよび比較例１〜４のＰＡ溶液Ｂ、Ｃ、Ｅ、Ｇを得た。実施例２についても再掲する。
＜表１＞
2007145805.tif 000056
この表中の全てのＰＡ溶液において、テトラカルボン酸二無水物とジアミンのモル比は１である。
【０１３０】
［実施例５］
ＰＡ溶液Ａを６ｇ秤取り、そこにＮＭＰ２ｇ、ＢＣ２ｇを加え、ポリアミック酸濃度３重量％の液晶配向剤を調製した。片面にＩＴＯ電極を設けたガラス基板上にこの溶液を滴下し、スピンナー法により塗布した（２，５００ｒｐｍ、１５秒）。塗布後、基板を８０℃に加熱し、５分間溶剤を蒸発させた後、オーブン中で２３０℃、２０分間加熱処理を行って、厚さ約１００ｎｍの膜を形成させた。
【０１３１】
このガラス基板上に形成させた膜の表面をラビング処理（処理条件：ラビングローラー回転数＝４００ｒｐｍ、ステージ移動速度＝３０ｍｍ/ｓｅｃ、ローラー毛足押し込み量＝０．２ｍｍ）し、ラビング方向が逆平行になるように対向して２枚を貼り合わせ、セルギャップ２０μｍの液晶セルを組み立てた。このセルに液晶組成物（ａ）を真空注入し、１１０℃、３０分間アイソトロピック処理を行い、室温まで冷却して液晶表示素子を得た。この液晶表示素子の残留ＤＣは２５℃で０．０８２Ｖであり、３０Ｈｚおよび０．３Ｈｚでの電圧保持率は９９．１％および９４．５％であった。この液晶表示素子のプレチルト角は１．２度であった。暗状態での光漏れを目視により観察したが、光漏れは全く確認できなかった。
【０１３２】
＜液晶組成物（ａ）＞
2007145805.tif 000057
【０１３３】
［比較例５および６］
ＰＡ溶液ＡをＰＡ溶液ＢあるいはＰＡ溶液Ｃに代えた以外は実施例５に記載の方法に準じて液晶配向剤を調製し、液晶表示素子を組み立て、その素子の残留ＤＣ、電圧保持率、プレチルト角および暗状態での光漏れを観察した。結果を表２に示す。実施例５についても再掲する。
＜表２＞
2007145805.tif 000058
【０１３４】
［実施例６］
ＰＡ溶液Ａを５．４ｇ、ＰＡ溶液Ｄを０．６ｇ秤取り、そこにＮＭＰ２ｇ、ＢＣ２ｇを加え、ポリアミック酸濃度３重量％の液晶配向剤を調製した。片面にＩＴＯ電極を設けたガラス基板上にこの溶液を滴下し、スピンナー法により塗布した（２，５００ｒｐｍ、１５秒）。塗布後、基板を８０℃に加熱し、５分間溶剤を蒸発させた後、オーブン中で２３０℃、２０分間加熱処理を行って、厚さ約１００ｎｍの膜を形成させた。
【０１３５】
このガラス基板上に形成させた膜の表面をラビング処理（処理条件：ラビングローラー回転数＝４００ｒｐｍ、ステージ移動速度＝３０ｍｍ/ｓｅｃ、ローラー毛足押し込み量＝０．２ｍｍ）し、ラビング方向が逆平行になるように対向して２枚を貼り合わせ、セルギャップ２０μｍの液晶セルを組み立てた。このセルに液晶組成物（ａ）を真空注入し、１１０℃、３０分間アイソトロピック処理を行い、室温まで冷却して液晶表示素子を得た。この液晶表示素子の残留ＤＣは２５℃で０．０７９Ｖであり、３０Ｈｚおよび０．３Ｈｚでの電圧保持率は９９．４％および９５．３％であった。この液晶表示素子のプレチルト角は４．７度であった。暗状態での光漏れを目視により観察したが、光漏れは全く確認できなかった。
【０１３６】
［比較例７］
ＰＡ溶液ＡをＰＡ溶液Ｂに、ＰＡ溶液ＤをＰＡ溶液Ｅに代えた以外は実施例６に記載の方法に準じて液晶配向剤を調製し、液晶表示素子を組み立て、その素子の残留ＤＣ、電圧保持率、プレチルト角および暗状態での光漏れを観察した。結果を表３に示す。実施例６についても再掲する。
【０１３７】
＜表３＞
2007145805.tif 000059
【０１３８】
［実施例７］
ＰＡ溶液Ａを５．４ｇ、ＰＡ溶液Ｆを０．６ｇ秤取り、そこにＮＭＰ２ｇ、およびＢＣ２ｇを加え、ポリアミック酸濃度３重量％の液晶配向剤を調製した。片面にＩＴＯ電極を設けたガラス基板上にこの溶液を滴下し、スピンナー法により塗布した（２，５００ｒｐｍ、１５秒）。塗布後、基板を８０℃に加熱し、５分間溶剤を蒸発させた後、オーブン中で２３０℃、２０分間加熱処理を行って、厚さ約１００ｎｍの膜を形成させた。
【０１３９】
このガラス基板上に形成させた膜の面を対向させて２枚を貼り合わせ、セルギャップ２０μｍの液晶セルを組み立てた。このセルに液晶組成物Ｂを真空注入し、１１０℃、３０分間アイソトロピック処理を行い、室温まで冷却して液晶表示素子を得た。この液晶表示素子の残留ＤＣは２５℃で０．０８２Ｖであり、３０Ｈｚおよび０．３Ｈｚでの電圧保持率は９９．５％および９６．１％であった。この液晶表示素子のプレチルト角は９０度であった。暗状態での光漏れを目視により観察したが、光漏れは全く確認できなかった。
【０１４０】
＜液晶組成物（ｂ）＞
2007145805.tif 000060
【０１４１】
［比較例８］
ＰＡ溶液ＡをＰＡ溶液Ｃに、ＰＡ溶液ＦをＰＡ溶液Ｇに代えた以外は実施例７に記載の方法に準じて液晶配向剤を調製し、液晶表示素子を組み立て、その素子の残留ＤＣ、電圧保持率、プレチルト角および暗状態での光漏れを観察した。結果を表４に示す。実施例７についても再掲する。
【０１４２】
＜表４＞
2007145805.tif 000061
【０１４３】
［実施例８］
ローラー毛足押し込み量を０．４ｍｍに代えた以外は実施例５に記載の方法に準じて液晶配向剤を調製し、液晶表示素子を組み立て、その素子のプレチルト角および暗状態での光漏れを観察した。この液晶表示素子のプレチルト角は１．２度であり、暗状態での光漏れを目視により観察したが、光漏れは全く確認できなかった。
【０１４４】
［比較例９］
ローラー毛足押し込み量を０．４ｍｍに代えた以外は比較例５に記載の方法に準じて液晶配向剤を調製し、液晶表示素子を組み立て、その素子のプレチルト角および暗状態での光漏れを観察した。この液晶表示素子のプレチルト角は１．２度であり、暗状態での光漏れを目視により観察したが、筋状の光漏れが一部に観測された。
【０１４５】
［実施例９］
ローラー毛足押し込み量を０．４ｍｍに代えた以外は実施例６に記載の方法に準じて液晶配向剤を調製し、液晶表示素子を組み立て、その素子のプレチルト角および暗状態での光漏れを観察した。この液晶表示素子のプレチルト角は４．７度であり、暗状態での光漏れを目視により観察したが、光漏れは全く確認できなかった。
【０１４６】
［比較例１０］
ローラー毛足押し込み量を０．４ｍｍに代えた以外は比較例７に記載の方法に準じて液晶配向剤を調製し、液晶表示素子を組み立て、その素子のプレチルト角および暗状態での光漏れを観察した。この液晶表示素子のプレチルト角は４．２度であり、暗状態での光漏れを目視により観察したが、筋状の光漏れが一部に観測された。
【０１４７】
本発明の液晶配向剤を用いた表示素子は、上記のように、従来のものと比べて、残留ＤＣが低い、電圧保持率が高いなどの良好な電気特性を有する。本発明の液晶配向剤から形成される液晶配向膜は、ラビングでの配向処理の条件に依らず安定した所望する一定のプレチルト角を液晶分子に付与することが可能である。
【手続補正書】
【提出日】平成19年1月15日(2007.1.15)
【手続補正１】
【補正対象書類名】明細書
【補正対象項目名】００９９
【補正方法】変更
【補正の内容】
【００９９】
これらの溶剤の例は以下のとおりである。
１）ポリアミック酸に対し親溶剤である非プロトン性極性有機溶剤（以下、非プロトン性極性有機溶剤）の例は、Ｎ−メチル−２−ピロリドン、ジメチルイミダゾリジノン、Ｎ−メチルカプロラクタム、Ｎ−メチルプロピオンアミド、Ｎ，Ｎ−ジメチルアセトアミド、ジメチルスルホキシド、Ｎ，Ｎ−ジメチルホルムアミド、Ｎ，Ｎ−ジエチルホルムアミド、ジエチルアセトアミド、γ−ブチロラクトン、およびγ−バレロラクトンである。これらのうち、Ｎ−メチル−２−ピロリドン、ジメチルイミダゾリジノン、γ−ブチロラクトン、およびγ−バレロラクトンが好ましい。
【手続補正２】
【補正対象書類名】明細書
【補正対象項目名】０１０３
【補正方法】変更
【補正の内容】
【０１０３】
低分子化合物の添加剤の例としては、１）塗布性の向上を望むときにはかかる目的に沿った界面活性剤を、２）帯電防止の向上を必要とするときは帯電防止剤を、また３）基板との密着性や耐ラビング性の向上を望むときにはシランカップリング剤やチタン系のカップリング剤を用いることができる。シランカップリング剤の例としては、ビニルトリメトキシシラン、ビニルトリエトキシシラン、Ｎ−（２−アミノエチル）−３−アミノプロピルメチルジメトキシシラン、Ｎ−（２−アミノエチル）−３−アミノプロピルメチルトリメトキシシラン、パラアミノフェニルトリメトキシシラン、パラアミノフェニルトリエトキシシラン、メタアミノフェニルトリメトキシシラン、メタアミノフェニルトリエトキシシラン、３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３-メタクリロキシプロピルトリメトキシシラン、３−メルカプトプロピルトリメトキシシラン、Ｎ−（１，３−ジメチルブチリデン）−３−（トリエトキシシリル）−１−プロピルアミン、Ｎ，Ｎ'−ビス［３−（トリメトキシシリル）プロピル］エチレンジアミンなどを挙げることができる。